(57)【要約】  単層および多層のポジ型画像形成性要素は、ポリ（ビニルフェノール）または特定の酸基を有するフェノール系ポリマーである一次ポリマーバインダーを含むインク受容性外層を含む。このタイプのポリマーバインダーの使用によって、画像形成された要素を低ｐＨ（１１以下）のアルカリ性現像液中で現像することが可能である。【特許請求の範囲】
【請求項１】
基材を含んで成り、当該基材上に、画像形成用輻射線への暴露によってアルカリ性現像液に可溶性となる一次ポリマーバインダーを含むインク受容性画像形成性層を有するポジ型画像形成性要素であって、当該要素はさらに輻射線吸収性化合物を含み、
前記一次ポリマーバインダーはポリ（ビニルフェノール）もしくはその誘導体であるか、または下記構造（Ｉ）：
【化１】
2010533312.tif 000027
［式中、Ｙは
【化２】
2010533312.tif 000028
であり、ａは９０〜９９モル％であり、ｂは１〜１０モル％であり、Ｒ1 及びＲ3 は独立に水素またはヒドロキシ、アルキルもしくはアルコキシ基であり、Ｒ2 は水素またはアルキル基であり、Ｘはアルキレン、オキシ、チオ、−ＯＣ（＝Ｏ）Ａｒ−、−ＯＣ（＝Ｏ）ＣＨ＝ＣＨ−または−ＯＣＯ（ＣＨ2）n4−基（ここで、Ａｒはアリール基である）であり、ｍ及びｐは独立に１または２であり、ｎ１は０または５以下の整数であり、ｎ２は０または５以下の整数であり、ｎ３は０または１であり、ｎ４は少なくとも１であり、Ｚは−Ｃ（＝Ｏ）ＯＨ、−Ｓ（＝Ｏ）2ＯＨ、−Ｐ（＝Ｏ）（ＯＨ）2または−ＯＰ（＝Ｏ）（ＯＨ）2である］
により表される反復単位を含むフェノール系ポリマーである、ポジ型画像形成性要素。
【請求項２】
前記一次ポリマーバインダーは、画像形成用輻射線への暴露によって、７〜１１のｐＨを有するアルカリ性現像液にのみ可溶性となる、請求項１に記載の要素。
【請求項３】
前記アルカリ性現像液が、ベンジルアルコール、２−フェノキシエタノールまたはこれらの両方を含む、請求項２に記載の要素。
【請求項４】
前記一次ポリマーバインダーが、構造（Ｉ）において示された反復単位（ただし、ａは９２〜９８モル％であり、ｂは２〜８モル％である）を含む、請求項１に記載の要素。
【請求項５】
Ｒ1 及びＲ3 が独立に水素またはヒドロキシ、メチルもしくはメトキシ基であり、Ｒ2 が水素またはメチル基であり、Ｘがメチレン、オキシ、チオ、−ＯＣ（＝Ｏ）フェニル−、−ＯＣ（＝Ｏ）ＣＨ＝ＣＨ−または−ＯＣＯ（ＣＨ2）n4−基であり、ｎ２が０、１または２であり、ｎ３が０であり、ｎ４が１〜８であり、Ｚが−Ｃ（＝Ｏ）ＯＨである、請求項１に記載の要素。
【請求項６】
前記一次ポリマーバインダーが、前記画像形成性層中に、当該画像形成性層の全乾燥質量を基準にして１５〜１００質量％の乾燥被覆量で存在する、請求項１に記載の要素。
【請求項７】
前記一次ポリマーバインダーが少なくとも１５かつ１００以下の酸価を有する、請求項１に記載の要素。
【請求項８】
前記輻射線吸収性化合物が赤外線吸収性化合物であり、当該赤外線吸収性化合物は少なくとも３質量％の量で存在する、請求項１に記載の要素。
【請求項９】
前記画像形成性層が唯一の画像形成性層であり、前記輻射線吸収性化合物及び前記一次ポリマーバインダーの両方を含む、請求項１に記載の要素。
【請求項１０】
前記基材が親水性表面を有する、ポジ型平版印刷版前駆体である請求項１に記載の要素。
【請求項１１】
前記基材上に、順に、第１のポリマーバインダー及び前記輻射線吸収性化合物を含む内層と、
第２のポリマーバインダーを含むインク受容性外層であって、第２のポリマーバインダーが、
（１）前記第１のポリマーバインダーとは異なり、（２）画像形成用輻射線への暴露によってアルカリ性現像液に可溶性になり、及び（３）前記一次ポリマーバインダーである、インク受容性外層、
とを含む、請求項１に記載の画像形成性要素。
【請求項１２】
前記第２のポリマーバインダーが、
画像形成用輻射線への暴露によって、７〜１１のｐＨを有するアルカリ性現像液にのみ可溶性となり、
構造（Ｉ）において示された反復単位（ただし、ａは９２〜９８モル％であり、ｂは２〜８モル％であり、Ｚは−Ｃ（＝Ｏ）ＯＨである）を含み、及び
前記外層中に、当該外層の全乾燥質量を基準にして１５〜１００質量％の乾燥被覆量で存在する、請求項１１に記載の要素。
【請求項１３】
前記一次ポリマーバインダーが１５〜８０の酸価を有する、請求項１１に記載の要素。
【請求項１４】
前記輻射線吸収性化合物が、７００〜１２００ｎｍに吸収極大を有する赤外線吸収性染料であり、当該赤外線吸収性染料は前記内層中に少なくとも３質量％の量で存在する、請求項１１に記載の要素。
【請求項１５】
前記第１のポリマーバインダーが、カルボキシ基を含む（メタ）アクリル樹脂、マレイン酸化ウッドロジン、スチレン−無水マレイン酸コポリマー、（メタ）アクリルアミドポリマー、（メタ）アクリロニトリルポリマー、Ｎ−置換環状イミドから誘導されたポリマー、ペンダント環状尿素基を有するポリマー、及びＮ−アルコキシアルキルメタクリルアミドから誘導されたポリマーである、請求項１１に記載の要素。
【請求項１６】
前記基材が親水性表面を含む、ポジ型平版印刷版前駆体である請求項１１に記載の要素。
【請求項１７】
Ａ）請求項１に記載の画像形成性要素を像様露光して、当該画像形成性要素中に露光領域と非露光領域の両方をもたらし、
Ｂ）像様露光された画像形成性要素を現像して、前記露光領域のみを除去すること、
を含む、画像形成された要素の製造方法。
【請求項１８】
前記現像が、７〜１１のｐＨを有し、かつ、ベンジルアルコール、２−フェノキシエタノールまたはこれらの両方を含むアルカリ性現像液を使用して行われる、請求項１７に記載の方法。
【請求項１９】
前記画像形成性要素が、前記一次ポリマーバインダーと、ＩＲ染料である前記輻射線吸収性化合物の両方を含む１つの画像形成性層を含む、請求項１１に記載の方法。
【請求項２０】
前記画像形成性要素が、前記基材上に、順に、
第１のポリマーバインダー及び前記輻射線吸収性化合物を含む内層と、
第２のポリマーバインダーを含むインク受容性外層であって、第２のポリマーバインダーが、
（１）前記第１のポリマーバインダーとは異なり、（２）画像形成用輻射線への暴露によってアルカリ性現像液に可溶性になり、及び（３）前記一次ポリマーバインダーである、インク受容性外層、
とを含む、請求項１１に記載の方法。
【発明の詳細な説明】
【技術分野】
【０００１】
本発明は、画像形成後の低ｐＨ現像液への溶解性が改善された画像形成性要素、並びに、当該画像形成性要素を画像形成及び現像して特に平版印刷版を提供することに関する。
【背景技術】
【０００２】
コンベンショナルな又は「湿式」平版印刷において、画像領域として知られるインク受容性領域を親水性表面上に生成させる。当該表面を水で湿らせ、インクを適用すると、親水性領域は水を保持してインクを弾き、インク受容性領域はインクを受容して水を弾く。インクは、画像が再現されるべき材料の表面に転写される。例えば、インクを中間ブランケットに先ず転写させ、そのブランケットを用いて、画像が再現されるべき材料の表面にインクを転写させる。
【０００３】
平版印刷版を作製するのに有用な画像形成性要素は、典型的には、基材の親水性表面に適用された画像形成性層を含む。この画像形成性層は、好適なバインダー中に分散させることができる１種又は２種以上の輻射線感受性成分を含む。あるいは、輻射線感受性成分がバインダー材料であってもよい。画像形成に続いて、画像形成性層の画像形成領域（imaged regions）又は非画像形成領域（non-imaged regions）を、適切な現像液によって除去し、下側にある基材の親水性表面を露出させる。画像形成領域が除去される場合には、当該要素はポジ型とみなされる。逆に、非画像形成領域が除去される場合には、当該要素はネガ型とみなされる。それぞれの場合において、残る画像形成性層の領域（すなわち画像領域（image areas））はインク受容性であり、現像プロセスによって露出された親水性表面の領域は、水及び水溶液（典型的には湿し水）を受容し、インクを弾く。
【０００４】
ダイレクトデジタル画像形成は、印刷業界においてますます重要になってきている。平版印刷版を作製するための画像形成性要素が、赤外線レーザーとともに使用するために開発されている。熱的に画像形成性多層要素が、例えば、米国特許第6,294,311号明細書（Shimazuら）、米国特許第6,352,812号明細書（Shimazuら）、米国特許第6,593,055号明細書（Shimazuら）、米国特許第6,352,811号明細書（Patelら）及び米国特許第6,528,228号明細書（Savariar-Hauckら）並びに米国特許出願公開第2004/0067432号明細書（Kitsonら）に開示されている。米国特許出願公開第2005/0037280号明細書（Loccufierら）には、同じ層中にフェノール系の現像液可溶性ポリマー及び赤外線吸収剤を含む感熱性印刷版前駆体が記載されている。
【０００５】
さらなるポジ型の熱的に画像形成可能な要素が米国特許第6,200,727号明細書(Uranoら)、米国特許第6,358,669号明細書（Savariar-Hauckら）及び米国特許第6,534,238号明細書（Savariar-Hauckら）に記載されており、様々な現像液を使用して平版印刷版を製造するために使用された。場合によって、かかる画像形成性要素は、上層がノボラック樹脂及び溶解抑制剤を含む場合に、低ｐＨ現像液を使用して現像された。
【０００６】
単層のポジ型画像形成性要素は、例えば米国特許第6,280,899号明細書（Hoareら）、米国特許第6,391,524号明細書（Yatesら）、米国特許第6,485,890号明細書（Hoareら）、米国特許第6,558,869号明細書（Hearsonら）及び米国特許第6,706,466号明細書（Parsonsら）並びに米国特許出願公開第2006/0130689号明細書（Mullerら）に記載されている。
【０００７】
同時係属の同一出願人による米国特許出願第11/686,981号（Savariar-Hauckらにより２００６年３月１６日に出願）には、低ｐＨ現像液を使用して処理する方法であって、処理された要素が上層中に特定のフェノール系樹脂を含む方法が記載及び特許請求されている。低ｐＨ現像液中で現像可能な他の画像形成された要素は米国特許第6,555,291号明細書（Savariar-Hauckら）に記載されている。
【先行技術文献】
【特許文献】
【０００８】
【特許文献１】米国特許第６，２９４，３１１号明細書
【特許文献２】米国特許第６，３５２，８１２号明細書
【特許文献３】米国特許第６，５９３，０５５号明細書
【特許文献４】米国特許第６，３５２，８１１号明細書
【特許文献５】米国特許第６，５２８，２２８号明細書
【特許文献６】米国特許出願公開第２００４／００６７４３２号明細書
【特許文献７】米国特許出願公開第２００５／００３７２８０号明細書
【特許文献８】米国特許第６，２００，７２７号明細書
【特許文献９】米国特許第６，３５８，６６９号明細書
【特許文献１０】米国特許第６，５３４，２３８号明細書
【特許文献１１】米国特許第６，２８０，８９９号明細書
【特許文献１２】米国特許第６，３９１，５２４号明細書
【特許文献１３】米国特許第６，４８５，８９０号明細書
【特許文献１４】米国特許第６，５５８，８６９号明細書
【特許文献１５】米国特許第６，７０６，４６６号明細書
【特許文献１６】米国特許出願公開第２００６／０１３０６８９号明細書
【特許文献１７】米国特許第６，５５５，２９１号明細書
【発明の概要】
【発明が解決しようとする課題】
【０００９】
熱画像形成後に、画像形成されたポジ型要素を現像して、全層の露光領域を除去して親水性基材を露出させる。非画像形成（非露光）領域は親水性がより高いためにより低いｐＨ（１１以下のｐＨ）の現像液を使用することが望ましく、これによってトーニング問題をより少なくしてより良好な印刷再始動特性を得ることが可能になる。基材中間層が処理中に除去されないため、これは真実である。しかしながら、低ｐＨ現像液の使用は、除去されたポリマーバインダーの不十分な溶解性のためにかなりの残渣の堆積をもたらすことがある。スラッジまたは残渣の堆積は、現像液の有効寿命を短くすることに加えて、大規模なフィルターユニットの使用などの多くのメンテナンス上の問題をもたらす。そのため、現像液中の残渣またはスラッジの著しい堆積なしに、低ｐＨ現像液を使用するための代替手段が依然として必要とされている。
【課題を解決するための手段】
【００１０】
本発明は、基材を含んで成り、当該基材上に、画像形成用輻射線への暴露によってアルカリ性現像液に可溶性となる一次ポリマーバインダーを含むインク受容性画像形成性層を有するポジ型画像形成性要素であって、当該要素はさらに輻射線吸収性化合物を含み、
前記一次ポリマーバインダーはポリ（ビニルフェノール）もしくはその誘導体であるか、または下記構造（Ｉ）：
【００１１】
【化１】
2010533312.tif 000002
【００１２】
［式中、Ｙは
【００１３】
【化２】
2010533312.tif 000003
【００１４】
であり、ａは９０〜９９モル％であり、ｂは１〜１０モル％であり、Ｒ1 及びＲ3 は独立に水素またはヒドロキシ、アルキルもしくはアルコキシ基であり、Ｒ2 は水素またはアルキル基であり、Ｘはアルキレン、オキシ、チオ、−ＯＣ（＝Ｏ）Ａｒ−、−ＯＣ（＝Ｏ）ＣＨ＝ＣＨ−または−ＯＣＯ（ＣＨ2）n4−基（ここで、Ａｒはアリール基である）であり、ｍ及びｐは独立に１または２であり、ｎ１は０または５以下の整数であり、ｎ２は０または５以下の整数であり、ｎ３は０または１であり、ｎ４は少なくとも１であり、Ｚは−Ｃ（＝Ｏ）ＯＨ、−Ｓ（＝Ｏ）2ＯＨ、−Ｐ（＝Ｏ）（ＯＨ）2または−ＯＰ（＝Ｏ）（ＯＨ）2である］
により表される反復単位を含むフェノール系ポリマーである、ポジ型画像形成性要素を提供する。
【００１５】
本発明は、また、
Ａ）本発明の画像形成性要素を像様露光して、当該画像形成性要素中に露光領域と非露光領域の両方をもたらし、
Ｂ）像様露光された画像形成性要素を現像して、露光領域のみを除去すること、
を含む画像形成された要素（例えば平版印刷版）の製造方法を提供する。
【００１６】
本発明は、単層の画像形成性層と複数の層（例えば内層及び外層など）を有するポジ型の要素を含む。
【００１７】
本発明は、「ネガ」型現像液、またはポジ型画像形成性要素を処理するための比較的低いｐＨ（１１以下）を有する現像液の最適な使用を可能にする。これらの画像形成性要素は、ポリ（ビニルフェノール）であるか、あるいはペンダント基へのカルボキシ基、スルホ基、リン酸基またはホスホノ基の導入により低ｐＨ現像液に非常に可溶性である他のフェノール系樹脂である一次ポリマーバインダーを最も外側のインク受容性層中に含む。これらの酸性基の存在によって、それらの分子量による制約なしで、低ｐＨ現像液中に最小限の残渣またはスラッジの堆積でフェノール系バインダーを使用することが可能である。なぜなら、ポリマーバインダー中に酸性基が存在する結果、低ｐＨ現像液にフェノール系樹脂が溶解するからである。
【００１８】
さらに、高ｐＨ現像液を使用した場合にしばしば遭遇するべつの問題である印刷版の再始動トーニング（restart toning）は、本発明の低ｐＨ現像液の使用により解消できる。このトーニング問題は、印刷時に印刷版を停止し再始動する時に起こることがある。より高い分子量のポリマーバインダーを使用することができることは、ランレングス及び印刷質の化学薬品に対する耐性が改善されるという利点も提供する。
【発明を実施するための形態】
【００１９】
定義
特に断らない限り、本明細書で使用する場合に、「画像形成性要素」、「ポジ型の画像形成性要素」及び「印刷版前駆体」という用語は、本発明の実施態様を指すものとする。
【００２０】
さらに、特に断らない限り、本明細書に記載の各種の成分、例えば、「一次ポリマーバインダー（primary polymeric binder）」、「二次ポリマーバインダー（secondary polymeric binder）」、「第１のポリマーバインダー（first polymeric binder）」、「第２のポリマーバインダー（second polymeric binder）」、「溶解抑制剤」、「添加されたコポリマー」、「コーティング溶剤」、「輻射線吸収性化合物」、「低ｐＨ現像液」など、及び類似の用語は、かかる成分の混合物も意味する。従って、単数形で記載されていても、必ずしも単一成分だけを意味しない。
【００２１】
「単層」の画像形成性要素とは、画像を提供するのに必要な層をたった１層有する本発明の画像形成性要素を意味する。「一次ポリマーバインダー」（以下に定義）は、通常は最外層であるこの単一の画像形成層中に位置しうる。しかしながら、かかる要素は、基材の両側にさらなる非画像形成層を含んでいてもよい。
【００２２】
「多層」の画像形成性要素とは、画像を提供するのに必要な少なくとも２つの層、例えば以下に記載するような「内」層及び「外」層を有する本発明の画像形成性要素を意味する。しかしながら、かかる要素は、基材の両側にさらなる非画像形成層を含んでいてもよい。
【００２３】
現像中に「前記露光領域を除去する」という語句は、最外層の露光領域及び任意の下側にある層の対応する領域を選択的及び優先的に現像液により除去することを意味する。
【００２４】
「低ｐＨ現像液」とは、１１以下のｐＨ、一般的には７〜１１のｐＨを有する現像液を意味する。
【００２５】
特に断らない限り、全ての百分率は乾燥質量での百分率である。
【００２６】
ポリマーに関連するあらゆる用語の定義を明らかにするために、国際純正応用化学連合（the International Union of Pure and Applied Chemistry）（「ＩＵＰＡＣ」）により発行された「Glossary of Basic Terms in Polymer Science（ポリマー科学における基本用語の解説）」，Pure Appl. Chem. 68, 2287-2311 (1996)を参照されたい。しかしながら、本明細書中に明確に述べられたいずれの記述も支配的なものと見なされるべきである。
【００２７】
特に断らない限り、用語「ポリマー」は、オリゴマーを包含する高分子量及び低分子量のポリマーを意味し、ホモポリマーとコポリマーも包含する。
【００２８】
用語「コポリマー」は、２種又は３種以上の異なるモノマーから誘導されたポリマーを意味する。すなわち、コポリマーは、少なくとも２種の異なる化学構造を有する反復単位を含む。
【００２９】
用語「主鎖」は、複数の側基（pendant group）が結合していてもよいポリマー中の原子の連鎖を意味する。かかる主鎖の例は、１種又は２種以上のエチレン系不飽和重合性モノマーを重合させることによって得られる「全炭素（all carbon）」の主鎖である。しかし、他の主鎖は、ポリマーが縮合反応又は他の手段で形成される場合、ヘテロ原子を含有することがある。
【００３０】
用途
本明細書に記載の画像形成性要素は、以下でより詳しく説明するように、例えば平版印刷版の前駆体などの様々な方法で使用できる。しかしながら、この用途が本発明の唯一の用途というわけではない。例えば、本発明の画像形成性要素を、熱パターニングシステムとして使用することも、マスキング要素及び印刷回路板を形成するために使用することもできる。
【００３１】
一次ポリマーバインダー
本発明の利点をもたらす一次ポリマーバインダーは、現像液、特に、低ｐＨ現像液（以下で定義）に可溶性であり、一次ポリマーバインダーは、ポリ（ビニルフェノール）もしくはその誘導体、またはフェノール系ポリマーである。これらのポリマーバインダーは、カルボン酸（カルボキシ）基、スルホン酸（スルホ）基、ホスホン酸（ホスホノ）基またはリン酸基の存在によって、画像形成性要素の１または２対状の層中に存在しうる他のポリマーバインダーと区別できる。
【００３２】
有用な一次ポリマーバインダーの１つのグループは、ポリ（ビニルフェノール）及びその誘導体である。かかるポリマーは、ビニルフェノールモノマー、すなわち、置換または非置換ビニルフェノールの重合により得られる。置換ビニルフェノール反復単位としては、構造（Ｉ）において「ａ」の反復単位について以下に記載するものが挙げられる。幾つかのビニルフェノールコポリマーが欧州特許出願公開第1,669,803号明細書（Barclayら）に記載されている。
【００３３】
一次ポリマーバインダーは、一般的に少なくとも１５かつ１００以下、典型的には１５〜８０の酸価を有する。
【００３４】
他の有用な一次ポリマーバインダーは下記構造（Ｉ）：
【００３５】
【化３】
2010533312.tif 000004
【００３６】
［式中、Ｙは
【００３７】
【化４】
2010533312.tif 000005
【００３８】
であり、ａは９０〜９９モル％であり（典型的には９２〜９８モル％）、ｂは１〜１０モル％（典型的には２〜８モル％）であり、Ｒ1 及びＲ3 は独立に水素またはヒドロキシ、アルキルもしくはアルコキシ基であり、Ｒ2 は水素またはアルキル基であり、Ｘはアルキレン、オキシ、チオ、−ＯＣ（＝Ｏ）Ａｒ−、−ＯＣ（＝Ｏ）ＣＨ＝ＣＨ−または−ＯＣＯ（ＣＨ2）n4−基（ここで、Ａｒはアリール基である）であり、ｍ及びｐは独立に１または２であり、ｎ１は０または５以下の整数（例えば０，１，２または３）であり、ｎ２は０または５以下の整数（例えば０，１または２）であり、ｎ３は０または１（典型的には０）であり、ｎ４は少なくとも１（例えば８以下）であり、Ｚは−Ｃ（＝Ｏ）ＯＨ、−Ｓ（＝Ｏ）2ＯＨ、−Ｐ（＝Ｏ）（ＯＨ）2または−ＯＰ（＝Ｏ）（ＯＨ）2である］
により表される変性ノボラックまたはレゾール樹脂である。
【００３９】
幾つかの実施態様では、Ｒ1 及びＲ3 は独立に水素またはヒドロキシ、メチルもしくはメトキシ基であり、Ｒ2 は水素またはメチル基であり、Ｘはメチレン、オキシ、チオ、−ＯＣ（＝Ｏ）フェニル−、−ＯＣ（＝Ｏ）ＣＨ＝ＣＨ−または−ＯＣＯ（ＣＨ2）n4−基であり、ｎ２は０、１または２であり、ｎ３は０であり、ｎ４は１〜８であり、Ｚは−Ｃ（＝Ｏ）ＯＨである。
【００４０】
一次ポリマーバインダー中に存在するアルキル及びアルコキシ基（Ｒ1 、Ｒ2 及びＲ3 の場合）は、置換されていなくても、１または２個以上のハロ、ニトロ、またはアルコキシ基により置換されていてもよく、１〜３個の炭素原子を有することができる。かかる基は、線状、分岐状または環状（すなわち、「アルキル」は、本発明の目的に対して、「シクロアルキル」も包含する）であることができる。
【００４１】
Ｘがアルキレンである場合には、そのアルキレンは１〜４個の炭素原子を有することができ、上記のアルキル及びアルコキシ基と同様に更に置換されていてもよい。さらに、アルキレン基は、環及び鎖中に少なくとも５個の炭素原子を有する置換または非置換シクロアルキレン基であってもよい。
【００４２】
Ａｒは、置換または非置換の６または１０員炭素環式芳香族基、例えば置換もしくは非置換フェニル及びナフチル基である。典型的にはＡｒは非置換フェニル基である。
【００４３】
幾つかの実施態様において、画像形成性要素は、画像形成用輻射線への露光によって７〜１１のｐＨを有するアルカリ性現像液にのみ可溶性となり、ａが９２〜９８モル％であり、ｂが２〜８モル％であり、Ｚが−Ｃ（＝Ｏ）ＯＨである構造（Ｉ）により表される反復単位を含み、かつ、外層中に当該外層の全乾燥質量を基準にして乾燥被覆量１５〜１００質量％で存在する一次ポリマーバインダーを含む。
【００４４】
構造（Ｉ）により表される一次ポリマーバインダーは、幾つかの方法で調製できる。例えば、幾つかの実施態様において、フェノール系樹脂をクロロ酢酸により変性することによって得られる場合のように、Ｘはオキシであり、ｎ１及びｎ３は０であり、ｎ２は１であり、Ｚは−Ｃ（＝Ｏ）ＯＨである。
【００４５】
幾つかの実施態様において、フェノール系樹脂をクロロプロピオン酸により変性することによって得られる場合のように、Ｘはオキシであり、ｎ１及びｎ３は０であり、ｎ２は２であり、Ｚは−Ｃ（＝Ｏ）ＯＨである。
【００４６】
さらに、ノボラック樹脂を環状酸無水物により変性することができ、例えば、無水マレイン酸により変性してｎ１、ｎ２及びｎ３が全て０であり、かつ、Ｘが−ＯＣ（＝Ｏ）ＣＨ＝ＣＨ−であるポリマーをもたらすことができ、無水フタル酸により変性してｎ１、ｎ２及びｎ３が全て０であり、かつ、Ｘが−ＯＣ（＝Ｏ）Ａｒ−であるポリマーをもたらすことができ、あるいは、飽和環状酸無水物により変性して、ｎ１、ｎ２及びｎ３が全て０であり、ｎ４が１を超え、かつ、Ｘが−ＯＣ（＝Ｏ）（ＣＨ2）n4であるポリマーをもたらすことができる。
【００４７】
一般的には、構造（Ｉ）により表される一次ポリマーバインダーは、フェノール系樹脂（ＡｒＯＨ）を、ハロ酸の存在下、ハロ酢酸［ハロ−（ＣＨ2）n−ＣＯＯＨ］との反応により変性することによって得られる。
【００４８】
一次ポリマーバインダーは、画像形成性層中に、当該層の全乾燥質量を基準にして１５〜１００質量％（典型的には３０〜９５質量％）の乾燥被覆量で存在する。
【００４９】
単層画像形成性要素
単層画像形成性要素は、１つの、一般的には最も外側の画像形成性層中に、主たるバインダーとして一次ポリマーバインダーを含む。
【００５０】
一般的に、単層画像形成性要素は、１種または２種以上の一次ポリマーバインダーを含む画像形成性層配合物を適切な基材に適切に適用して画像形成性層を形成することにより形成される。この基材は、通常、前記配合物の適用に先立って、下記のような様々な方法で処理またはコーティングされる。接着性または親水性の向上のための「中間層」をもたらすように基材を処理することができ、この中間層上に１つの画像形成性層が適用される。
【００５１】
基材は、一般的に、親水性表面を有するか又は画像形成側の適用された画像形成性層配合物よりも親水性の高い表面を少なくとも有する。基材は支持体を含み、その支持体は、平版印刷版などの画像形成性要素を製造するために通常使用されているいかなる材料から構成されたものであってもよい。支持体は、通常、シート、フィルム又は箔の形態にあり、色記録がフルカラー画像を記録するように使用条件下で、強靱で、安定であり、可撓性で、かつ、寸法の変化に対して抵抗性がある。典型的には、支持体は、ポリマーフィルム（例えば、ポリエステル、ポリエチレン、ポリカーボネート、セルロースエステルポリマー及びポリスチレンのフィルムなど）、ガラス、セラミック類、金属シートもしくは箔、又は剛性紙（樹脂コート紙及び金属化紙など）、又はこれら材料のいずれかの積層体（例えば、ポリエステルフィルム上にアルミニウム箔を積層したもの）などのいかなる自立性材料でもよい。金属支持体としては、アルミニウム、銅、亜鉛、チタン及びこれらの合金のシート又は箔が挙げられる。
【００５２】
ポリマーフィルム支持体は、親水性を高めるために片面又は両面が「下引き」層で改質されていてもよく、また、紙製支持体は、平坦性を高めるために同様にコートされていてもよい。下引き層の材料の例としては、アルコキシシラン類、アミノ−プロピルトリエトキシシラン類、グリシジオキシプロピル−トリエトキシシラン類及びエポキシ官能性ポリマー類、並びにハロゲン化銀写真フィルムに使用されるコンベンショナルな親水性下引き材料（例えば、ゼラチン及び他の天然に産出する及び合成の親水性コロイド、並びに塩化ビニリデンコポリマーなどのビニルポリマー類）が挙げられるが、これらに限定されない。
【００５３】
有用な基材は、アルミニウム含有支持体で構成され、このアルミニウム含有支持体は、物理的砂目立て、電気化学的砂目立て及び化学的砂目立てなどの当該技術分野で知られている方法を用いてコーティングまたは処理され、陽極酸化処理されたものであることができる。例えば、アルミニウムシートは、コンベンショナルな方法を使用して、リン酸または硫酸を用いて陽極酸化することができる。
【００５４】
アルミニウム支持体を、例えばシリケート、デキストリン、フッ化ジルコニウムカルシウム、ヘキサフルオロケイ酸、ホスフェート／フッ化ナトリウム、ポリ（ビニルホスホン酸）（ＰＶＰＡ）、ビニルホスホン酸−アクリル酸コポリマー、ポリアクリル酸、もしくは（メタ）アクリル酸コポリマー、またはそれらの混合物で処理することによって、任意の中間層を形成できる。例えば、砂目立て及び／または陽極酸化処理されたアルミニウム支持体を、既知の方法を用いて、ポリ（ホスホン酸）で処理して表面の親水性を改善し、平版印刷用親水性基材を得ることができる。
【００５５】
基材の厚さは、変えることができるが、印刷による摩耗に耐えるように十分厚く、しかも、印刷版の周りに巻き付けられるように十分薄くなければならない。かかる実施態様としては、典型的には、１００〜６００μｍの厚さを有する処理されたアルミニウム箔が挙げられる。
【００５６】
画像形成性要素の取扱いと「触感」を改善するために、基材の裏面（非画像形成側）に帯電防止剤及び／又はスリップ層もしくは艶消し層をコートしてもよい。
【００５７】
基材は、適用された輻射線感受性組成物を上に有する円筒形表面であってもよく、従って、印刷機の一体部分であるか、あるいは印刷機シリンダー上に組み込まれたスリーブであることができる。かかる画像形成されたシリンダーの使用は、例えば、米国特許第5,713,287号明細書（Gelbart）に記載されている。
【００５８】
単層画像形成性要素は、上記一次ポリマーバインダーのうちの１種または２種以上を、一般的には１５〜１００質量％、典型的には３０〜９５質量％の量で含む（画像形成性層の全乾燥質量を基準）。画像形成性層は、一般的に、単層画像形成性要素の最外層である。
【００５９】
画像形成性要素は、１種又は２種以上の輻射線吸収性化合物も含む。これらの化合物は、任意の好適なエネルギー形態（例えば紫外線または可視光）に対して感受性であることができるが、これらの化合物は、通常、赤外線に対して感受性である。そのため、輻射線吸収性化合物は、６００〜１２００ｎｍ、典型的には７００〜１２００ｎｍの輻射線を吸収する赤外線吸収性化合物（「ＩＲ吸収性化合物」）であることができる。
【００６０】
好適な赤外線（ＩＲ）染料の例としては、アゾ染料、スクアリリウム染料、トリアリールアミン染料、チオアゾリウム染料、インドリウム染料、オキソノール染料、オキサゾリウム染料、シアニン染料、メロシアニン染料、フタロシアニン染料、インドシアニン染料、インドトリカルボシアニン染料、ヘミシアニン染料、ストレプトシアニン染料、オキサトリカルボシアニン染料、チオシアニン染料、チアトリカルボシアニン染料、メロシアニン染料、クリプトシアニン染料、ナフタロシアニン染料、ポリアニリン染料、ポリピロール染料、ポリチオフェン染料、カルコゲノピリロアリーリデン染料及びビ（カルコゲノピリロ）ポリメチン染料、オキシインドリジン染料、ピリリウム染料、ピラゾリンアゾ染料、オキサジン染料、ナフトキノン染料、アントラキノン染料、キノンイミン染料、メチン染料、アリールメチン染料、ポリメチン染料、スクアライン染料、オキサゾール染料、クロコニン染料、ポルフィリン染料、及び上記の染料の部類の置換形態物又はイオン性形態物が挙げられるが、これらに限定されない。好適な染料は、例えば米国特許第4,973,572号（DeBoer）、第5,208,135号（Patelら）、第5,244,771号（Jandrue Sr.ら）及び第5,401,618号明細書（Chapmanら）並びに欧州特許出願公開第0 823 327 A1号（Nagasakaら）に記載されている。
【００６１】
陰イオン性発色団を有するシアニン染料も有用である。例えば、シアニン染料は、２個の複素環式基を有する発色団を有することがある。別の実施態様において、シアニン染料は、少なくとも２個のスルホン酸基を有してよく、特に２個のスルホン酸基と２個のインドレニン基を有してよい。このタイプの有用なＩＲ感受性シアニン染料は、例えば米国特許出願公開第2005-0130059号（Tao）に記載されている。好適なシアニン染料の１つの部類についての概要が、国際公開第2004/101280号（Munnellyら）の段落００２６中に式で示されている。
【００６２】
低分子量のＩＲ吸収性染料に加えて、ポリマーに結合されたＩＲ染料部分も利用できる。さらに、ＩＲ染料のカチオンも利用できる。すなわち、このカチオンは、カルボキシ、スルホ、ホスホ又はホスホノ基を側鎖に有するポリマーとイオン的に相互作用する染料塩のＩＲ吸収性部分である。
【００６３】
近赤外線吸収性シアニン染料も有用であり、例えば米国特許第6,309,792号（Hauckら）、米国特許第6,264,920号（Achilefuら）、米国特許第6,153,356号（Uranoら）及び米国特許第5,496,903号明細書（Watanateら）に記載されている。好適な染料は、通常の方法と出発物質を使って製造することができ、あるいは、American Dye Source（カナダ国ケベック州べ・ウルフェ）及びFEW Chemicals（ドイツ国）などの様々な商業的供給源から入手可能である。近赤外ダイオードレーザービーム用の他の有用な染料は、例えば、米国特許第4,973,572号明細書（上記）に記載されている。
【００６４】
有用な赤外線吸収性化合物としては、例えば可溶化基により表面官能化されたカーボンブラックなどのカーボンブラックを包含する様々な顔料が挙げられ、当該技術分野でよく知られている。親水性の非イオン性ポリマーにグラフト化したカーボンブラック、例えばFX-GE-003（Nippon Shokubai製）など、又は、陰イオン性基により表面官能化されたカーボンブラック、例えばCAB-O-JET（登録商標）200又はCAB-O-JET（登録商標）300（Cabot Corporation製）も有用である。他の有用な顔料としては、ヘリオゲングリーン（Heliogen Green）、ニグロシンベース（Nigrosine Base）、酸化鉄（III）、酸化マンガン、プルシアンブルー及びパリスブルーが挙げられるが、これらに限定されない。顔料粒子のサイズは、画像形成性層の厚さを超えるべきではない。
【００６５】
輻射線吸収性化合物は、一般的に、適切な輻射線への露光後に、画像形成性層を水性現像液に対して不溶性にするのに十分な量で画像形成性層中に存在する。この量は、一般的に少なくとも０．５質量％かつ３０質量％以下、典型的には３〜１０質量％である（全乾燥層質量を基準）。この目的に必要な具体的な量は、使用される個々の化合物及び使用しようとするアルカリ性現像液の特性に応じて、当業者であれば容易に分かるであろう。ほとんどの実施態様において、輻射線吸収性化合物は単層画像形成性層中に存在する。代わりにまたはさらに、単層画像形成性層と熱的に接触している別個の層中に輻射線吸収性化合物が位置していてもよい。この場合、画像形成中に、輻射線吸収性化合物の作用を、元々当該化合物が含まれていなかった画像形成性層に移すことができる。
【００６６】
さらに、画像形成性層中に必要に応じて溶解抑制成分を組み込んでもよい。かかる成分は、一次ポリマーバインダー用の溶解抑制成分として機能する溶解抑制剤として作用する。溶解抑制剤は、ポリマーバインダー中の各種の基との水素結合のための受容部位として作用すると考えられる極性官能基を典型的には有する。当該受容部位は、高い電子密度を有し、電気的陰性の第１列の元素、例えば炭素、窒素及び酸素などから選択できる原子を含む。アルカリ性現像液に可溶性である溶解抑制剤が有用である。溶解抑制剤に有用な極性基としては、エーテル基、アミン基、アゾ基、ニトロ基、フェロセニウム基、スルホキシド基、スルホン基、ジアゾ基、ジアゾニウム基、ケト基、スルホン酸エステル基、リン酸エステル基、トリアリールメタン基、オニウム基（例えばスルホニウム基、ヨードニウム基及びホスホニウム基）、複素環式環中に窒素原子が組み込まれている基、及び正電荷を帯びた原子を含む基（例えば第４級化アンモニウム基）が挙げられるが、これらに限定されない。溶解抑制剤として有用な正電荷を帯びた窒素原子を含む化合物としては、例えば、テトラアルキルアンモニウム化合物ならびに第４級化複素環式化合物、例えば、キノリニウム化合物、ベンゾチアゾリウム化合物、ピリジニウム化合物、及びイミダゾリウム化合物が挙げられる。さらなる詳細及び溶解抑制剤として有用な代表的な化合物は、例えば米国特許第6,294,311号明細書（上記）に記載されている。有用な溶解抑制剤としては、トリアリールメタン染料、例えば、エチルバイレット、クリスタルバイオレット、マラカイトグリーン、ブリリアントグリーン、ビクトリアブルーＢ、ビクトリアブルーＲ、ビクトリアピュアブルーＢＯ、ＢＡＳＯＮＹＬ（登録商標）バイレット６１０、及びＤ１１（ＰＣＡＳ、フランス国ロンジュモー）が挙げられる。
【００６７】
画像形成性層は、先に定義した一次ポリマーバインダー以外の１種または２種以上のさらなる（または二次）バインダー樹脂を必要に任意選択的に含んでもよい。かかる二次バインダー樹脂としては、ノボラック樹脂及びレゾール樹脂などのフェノール系樹脂が挙げられ、かかる樹脂は、１又は２以上のペンダントジアゾ基、カルボン酸エステル基、リン酸エステル基、スルホン酸エステル基、スルフィン酸エステル基、またはエーテル基を含んでもよい。フェノール系樹脂のヒドロキシ基は、例えば米国特許第6,218,083号明細書（McCulloughら）及び国際公開第99/001795号（McCulloughら）に記載されているような−Ｔ−Ｚ基（式中、Ｔは極性基を表し、Ｚは非ジアジド官能基を表す）に変換することができる。ヒドロキシ基は、例えば米国特許第5,705,308号明細書（Westら）及び米国特許第5,705,322号明細書（Westら）に記載されているようなｏ−ナフトキノンジアジド部分を含有するジアゾ基により誘導体化されていてもよい。他の有用な二次ポリマーバインダー樹脂としては、例えば米国特許第6,391,524号明細書（Yatesら）及び独国特許第10 239 505号明細書（Timpeら）に記載されているようなアクリレートコポリマー、セルロースエステル、及びポリ（ビニルアセタール）が挙げられる。
【００６８】
これらの二次バインダー樹脂は、画像形成性層中に、１０〜８０質量％の量（画像形成性層の全乾燥質量を基準）で存在することができる。
【００６９】
画像形成性層は、各種添加剤、例えば分散助剤、保湿剤、殺生物剤、可塑剤、コーティング特性及び他の特性を目的として界面活性剤、増粘剤、書き込まれた画像の可視化を可能にする染料または着色剤、ｐＨ調整剤、乾燥剤、消泡剤、保存剤、酸化防止剤、現像助剤、レオロジー調整剤又はこれらの組み合わせ、あるいは平版印刷技術分野で通常使用されている他の添加剤を通常の量でさらに含んでもよい。
【００７０】
単層画像形成性要素は、通常のコーティングまたは積層法を使用して基材（及びその上に設けられた任意の他の親水性層）の表面上に層配合物（１又は２以上）を適用することにより作製できる。例えば、所望の成分を適切なコーティング溶剤に分散又は溶解させ、得られた配合物を、適切な装置及び方法、例えばスピンコーティング、ナイフコーティング、グラビアコーティング、ダイコーティング、スロットコーティング、バーコーティング、ワイヤロッドコーティング、ローラーコーティング又は押出ホッパーコーティングなどを使用して、基材に逐次的又は同時に適用できる。これらの配合物は、適切な支持体（例えば機上印刷シリンダー（on-press printing cylinder）または印刷スリーブ）上に吹き付けることによって適用することもできる。
【００７１】
単層の画像形成性層のコーティング量は、０．５〜２．５ｇ／ｍ2 、典型的には１〜２ｇ／ｍ2 である。
【００７２】
画像形成性層配合物を適用するために使用される溶剤の選択は、当該配合物中のポリマー材料及び他の成分の性質に依存する。一般的に、画像形成性層配合物は、当該技術分野でよく知られた条件及び技術を使用して、アセトン、メチルエチルケトン、または他のケトン、テトラヒドロフラン、１−メトキシプロパン−２−オール、１−メトキシ−２−プロピルアセテート、及びそれらの混合物からコーティングされる。
【００７３】
あるいは、当該層（１又は２以上）は、通常の押出コーティング法により、それぞれの層の組成物の溶融混合物から適用することができる。典型的には、かかる溶融混合物は、揮発性有機溶剤を含有しない。
【００７４】
上記の各種の層配合物の適用の間に、他の配合物をコーティングする前に溶剤（１種又は複数種）を除去するために、中間乾燥工程を用いることができる。乾燥工程は、各種の層の混合を防止するのにも役立つ。
【００７５】
本発明のポジ型の単層画像形成性要素を製造するための代表的な方法を実施例７及び８で後述する。
【００７６】
多層画像形成性要素
一般的に、多層画像形成性要素は、基材と、内層（当該技術分野では「下層」としても知られている）と、内層上に配置された外層（当該技術分野では「最上層」または「トップコート」としても知られている）を含む。熱画像形成前は、外層は、一般的に、現像に割り当てられる通常の時間内で低ｐＨ現像液などの現像液により除去されないが、熱画像形成後は、外層の露光領域は低ｐＨアルカリ性現像液などの現像液に可溶性である。内層も一般的に現像液により除去される。赤外線吸収性化合物（上記）もかかる画像形成性要素中に存在することができ、典型的には内層中に存在するが、必要に応じて内層と外層との間の別個の層中に存在してもよい。
【００７７】
画像形成性要素は、適切な基材に内層組成物を適切に適用することにより形成される。この基材は、未処理または未被覆の支持体であることができるが、通常は、内層組成物の適用前に、上記のような様々な方法で処理またはコーティングされる。基材は、一般的に親水性表面を有するか、あるいは、外層組成物よりも親水性の高い表面を少なくとも有する。基材は支持体を含み、その支持体は、平版印刷版などの画像形成性要素を製造するために通常使用されているいかなる材料から構成されたものであってもよい。
【００７８】
内層は、外層と基材の間に配置される。典型的には、内層は基材（上記のような任意の親水性コーティングを含む）上に直接配置される。内層は、第１のポリマーバインダーを含み、この第１のポリマーバインダーは、低ｐＨ現像液により除去可能であり、典型的には現像液に可溶であり、現像液のスラッジ化学を低減する。さらに、第１のポリマーバインダーは、通常、外層をコーティングするために使用される溶剤に不溶性であり、そのため、内層を溶解させずに内層上に外層をコーティングすることができる。必要に応じて、内層にこれらのポリマーバインダーの混合物を使用できる。
【００７９】
内層に有用な第１のポリマーバインダーとしては、（メタ）アクリロニトリルポリマー、カルボキシ基を含む（メタ）アクリル樹脂、ポリビニルアセタール、マレイン酸化ウッドロジン、スチレン−無水マレイン酸コポリマー、（メタ）アクリルアミドポリマー、例えばＮ−アルコキシアルキルメタクリルアミドから誘導されたポリマー、Ｎ−置換環状イミドから誘導されたポリマー、ペンダント環状尿素基を有するポリマー、及びこれらの組み合わせが挙げられる。浸し水及び攻撃性の洗浄液の両方に対する抵抗性をもたらす第１のポリマーバインダーは米国特許第6,294,311号（上記）に開示されている。
【００８０】
有用な第１のポリマーバインダーとしては、（メタ）アクリロニトリルポリマー、並びにＮ−置換環状イミド（特にＮ−フェニルマレイミド）、（メタ）アクリルアミド（特に、メタクリルアミド）、ペンダント環状尿素基を有するモノマー及び（メタ）アクリル酸（特にメタクリル酸）から誘導されたポリマーが挙げられる。このタイプの第１のポリマーバインダーとしては、Ｎ−フェニルマレイミド、Ｎ−シクロヘキシル−マレイミド、Ｎ−（４−カルボキシフェニル）マレイミド、Ｎ−ベンジルマレイミド又はこれらの混合物から誘導された反復単位２０〜７５モル％、典型的には３５〜６０モル％と、アクリルアミド、メタクリルアミド又はこれらの混合物から誘導された反復単位１０〜５０モル％、典型的には１５〜４０モル％と、メタクリル酸から誘導された反復単位５〜３０モル％、典型的には１０〜３０モル％を含むコポリマーが挙げられる。例えばヒドロキシエチルメタクリレートなどの他の親水性モノマーを、メタクリルアミドの一部又はすべての代わりに使用してもよい。例えばアクリル酸などの他のアルカリ可溶なモノマーを、メタクリル酸の一部又は全部の代わりに使用してもよい。必要に応じて、これらのポリマーは、（メタ）アクリロニトリル又はＮ−［２−（２−オキソ−１−イミダゾリジニル）エチル］メタクリルアミドから誘導された反復単位も含んでよい。
【００８１】
先に引用した国際公開第2005/018934号（Kitsonら）及び米国特許第6,893,783号（Kitsonら）に記載されたベーキング可能な内層を使用することもできる。
【００８２】
他の有用な第１のポリマーバインダーは、カルボキシ基を有するエチレン不飽和重合性モノマー（例えばアクリル酸、メタクリル酸、イタコン酸、及び当該技術分野で知られている他の類似のモノマー（アクリル酸及びメタクリル酸が好ましい））から誘導された５モル％〜３０モル％（典型的には１０モル％〜３０モル％の反復単位）と、Ｎ−フェニルマレイミド、Ｎ−シクロヘキシルマレイミド又はこれらの混合物から誘導された反復単位２０モル％〜７５モル％（典型的には３５モル％〜６０モル％）と、必要に応じて、メタクリルアミドから誘導された反復単位５モル％〜５０モル％（存在する場合に、典型的には１５モル％〜４０モル％）と、下記構造（IV）：
【００８３】
【化５】
2010533312.tif 000006
【００８４】
［式中、Ｒ1 はＣ1 〜Ｃ12アルキル、フェニル、Ｃ1 〜Ｃ12置換フェニル、Ｃ1 〜Ｃ12アラルキル、又はＳｉ（ＣＨ3）3であり、Ｒ2 は水素又はメチルである］
のモノマー化合物から誘導された１又は２以上の反復単位３モル％〜５０モル％（典型的には１０モル％〜４０モル％）を重合した形態で含むことができる。これらのポリマー材料のうちの幾つかのものの製造方法は米国特許第6,475,692号（Jarek）に開示されている。
【００８５】
内層において有用な第１のポリマーバインダーは、２種以上のエチレン不飽和モノマーから誘導された反復単位から構成されるヒドロキシ含有ポリマー材料であって、反復単位の１〜５０モル％（典型的には１０〜４０モル％）が下記構造（Ｖ）：
【００８６】
【化６】
2010533312.tif 000007
【００８７】
［式中、Ｒ3 、Ｒ4 、Ｒ5 、Ｒ6 は独立に水素、置換もしくは非置換の炭素原子数１〜１０の低級アルキル（例えばメチル、クロロメチル、エチル、ｉｓｏ−プロピル、ｔ−ブチル及びｎ−デシル）、又は置換もしくは非置換フェニルであり、ｍは１〜２０である］
により表わされる１種又は２種以上のモノマーから誘導されたヒドロキシ含有ポリマー材料であってもよい。
【００８８】
ヒドロキシを含有する第１のポリマーバインダーの幾つかの態様は、下記構造（VI）：
【００８９】
【化７】
2010533312.tif 000008
【００９０】
により表わすことができる。ここで、Ａは、下記構造（VII）：
【００９１】
【化８】
2010533312.tif 000009
【００９２】
（式中、Ｒ7 〜Ｒ10及びｐは、構造（Ｖ）についてのＲ3 〜Ｒ6 及びｍの上記の定義と同様に定義される）
により表わされる反復単位を表わす。
【００９３】
構造式（VI）において、Ｂは酸性官能基又はＮ−マレイミド基を含む反復基を表し、ＣはＡ及びＢとは異なる反復基を表し、全反復単位を基準として、ｘは１〜５０モル％（典型的には１０〜４０モル％）であり、ｙは４０〜９０モル％（典型的には４０〜７０モル％）であり、ｚは０〜７０モル％（典型的には０〜５０モル％）である。
【００９４】
構造式（VI）のいくつかの実施態様において、
Ａは、Ｎ−ヒドロキシメチルアクリルアミド及びＮ−ヒドロキシメチルメタクリルアミドの一方又は両方から誘導された反復単位を表し、
Ｂは、Ｎ−フェニルマレイミド、Ｎ−シクロヘキシルマレイミド、Ｎ−ベンジルマレイミド、Ｎ−（４−カルボキシフェニル）マレイミド、（メタ）アクリル酸及びビニル安息香酸のうちの１種もしくは２種以上から誘導された反復単位を表し、
Ｃは、スチレン系モノマー（例えば、スチレン及びその誘導体）、メタ（アクリレート）エステル、Ｎ−置換（メタ）アクリルアミド、無水マレイン酸、（メタ）アクリロニトリル、アクリル酸アリル、及び下記構造式（VII）：
【００９５】
【化９】
2010533312.tif 000010
【００９６】
（式中、Ｒ11は水素、メチル又はハロであり、Ｘ’は２〜１２個の炭素原子を有するアルキレンであり、ｑは１〜３である）
で表される化合物のうちの１種又は２種以上から誘導された反復単位を表し、全反復単位を基準として、ｘは１０〜４０モル％であり、ｙは４０〜７０モル％であり、ｚは０〜５０モル％である。
【００９７】
構造VIの幾つかの実施態様では、Ｂは、全反復単位を基準として、２０〜５０モル％の量で、Ｎ−フェニルマレイミド、Ｎ−シクロヘキシルマレイミド、Ｎ−ベンジルマレイミド、Ｎ−（４−カルボキシフェニル）マレイミドのうちの少なくとも１種から誘導された反復単位と、１０〜３０モル％の量で（メタ）アクリル酸とビニル安息香酸のうちの少なくとも１種から誘導された反復単位を表す。
【００９８】
かかる実施態様では、Ｃは、メタクリルアミド、（メタ）アクリロニトリル、無水マレイン酸、又は
【００９９】
【化１０】
2010533312.tif 000011
【０１００】
から誘導された反復単位を表す。
さらに別の有用な第１のポリマーバインダーは、ペンダントリン酸基、ペンダントアダマンチル基、又はこれらの両方のタイプのペンダント基が結合したポリマー主鎖を有する付加又は縮合ポリマーである。ペンダントアダマンチル基は、少なくとも尿素又はウレタン連結基を解してポリマー主鎖に連結されるが、他の連結基が存在してもよい。
【０１０１】
このタイプの有用な第１のポリマーバインダーは、下記構造（VIII）：
【０１０２】
【化１１】
2010533312.tif 000012
【０１０３】
（式中、Ａ及びＢの両者が一緒になってポリマー主鎖を表わし、ここで、Ａは、ペンダントリン酸基、ペンダントアダマンチル基又はこれらの両方を含む反復単位をさらに含み、Ｂは異なる反復単位をさらに表わし、ｘは５〜１００質量％を表わし、ｙは０〜９５質量％を表わす。ただし、Ａがペンダントアダマンチル基を含む場合には、かかる基は尿素又はウレタン連結基を解してポリマー主鎖に連結される（しかし他の連結基が存在してもよい））
により表わすことができる。
【０１０４】
かかる第１のポリマーバインダーは、下記構造（ＩＸ）：
【０１０５】
【化１２】
2010533312.tif 000013
【０１０６】
（式中、Ｒ12は水素、置換もしくは非置換の炭素原子数１〜４の低級アルキル基（例えばメチル、エチル、ｎ−プロピル又はｔ−ブチルなど）、又はハロ基である）
により表わすことができる。
【０１０７】
Ｌは直接結合又は１又は２個以上の炭素原子を含む連結基を表わし、任意選択的に１又は２個以上のヘテロ原子を連結鎖中に含んでいてもよい。有用な連結基としては、置換もしくは非置換の炭素原子数１〜１０の直鎖又は分岐アルキレン基（例えばメチレン、メトキシメチレン、エチレン、ｉｓｏ−プロピレン、ｎ−ブチレン、ｔ−ブチレン及びｎ−ヘキシレンなど）、環状基中に５〜１０個の炭素原子を有する置換もしくは非置換シクロアルキレン基（例えば１，３−シクロペンチレン及び１，４−シクロヘキシレンなど）、環状基中に６〜１０個の炭素原子を有する置換もしくは非置換アリーレン基（例えば１，４−フェニレン、３−メチル−１，４−フェニレン又はナフチレンなど）、あるいはこれらの組み合わせ、例えばアリーレンアルキレン、アルキレンアリーレン及びアルキレンアリーレンアルキレン基などが挙げられるが、これらに限定されない。連結基Ｌは、上記のアルキレン、シクロアルキレン及びアリーレン基のうちのいずれかとともに、又は上記のアルキレン、シクロアルキレン及びアリーレン基なしで、１又は２個以上のオキシ、チオ、アミド、カルボニル、オキシカルボニル、カルボニルオキシ、カルボナミド、スルホナミド、尿素、ウレタン及びカーボネート［−Ｏ−Ｃ（＝Ｏ）−Ｏ−］基を連結鎖中に含んでいてもよい。Ｌは、これらの基のうちの２又は３以上の組み合わせを含んでもよい。
【０１０８】
好ましくは、Ｌは、直接結合、又は連結鎖中に１〜４個の炭素原子を有するアルキレン基、カルボニルオキシ基、尿素基、ウレタン基、アルキレンオキシ基、アルキレンカルボニルオキシ基、及びカルボキシアルキレン基の１もしくは２以上である。例えば、Ｌは、少なくとも１個の−Ｃ（＝Ｏ）Ｏ−（カルボニルオキシ）、−ＮＨ−Ｃ（＝Ｏ）−ＮＨ−（尿素）、−Ｃ（＝Ｏ）−Ｏ−（ＣＨ2）2−又は−ＮＨ−Ｃ（＝Ｏ）−Ｏ−（ウレタン）基を含むことができる。
【０１０９】
構造（ＩＸ）において、Ｒ13はペンダントリン酸基、ペンダントアダマンチル基、又はこれらの両方のタイプのペンダント基を表わす。耐溶剤性のポリマーは、リン酸基を有する１又は２種以上の異なる反復単位又はアダマンチル基を有する１又は２種以上の異なる反復単位を含むことができる。あるいは、ポリマーは、リン酸基を有する１又は２種以上の異なる反復単位とアダマンチル基を有する１又は２種以上の異なる反復単位との混合体を含むことができる。Ｒ’がペンダントアダマンチル基である場合には、Ｌは連結鎖中に尿素又はウレタン連結基を含む。
【０１１０】
「リン酸」基に言及する場合、リン酸の対応する塩を包含することも意図する。リン酸の対応する塩としては、アルカリ金属塩及びアンモニウム塩が挙げられるが、これらに限定されない。任意の好適な正の対イオンを、その対イオンが得られるポリマーの性能又は他の望ましい画像形成特性に悪影響を与えない限り、ペンダントリン酸基とともに使用できる。
【０１１１】
構造VIII及びＩＸのさらに別の態様において、Ａがペンダントリン酸基を含む反復単位を表わす場合には、ｘは５〜２０質量％であり、ｙは８０〜９５質量％である。あるいは、Ａがペンダントアダマンチル基を含む反復単位を表わす場合には、ｘは５〜４０質量％であり、Ｂは６０〜９５質量％である。
【０１１２】
構造VIII及びＩＸに関して先に記載した反復単位Ａを提供するのに使用できる有用なエチレン不飽和重合性モノマーとしては、下記の構造Ａ１〜Ａ５により表わされる化合物が挙げられるが、これらに限定されない。
【０１１３】
【化１３】
2010533312.tif 000014
【０１１４】
（この式において、Ｘはオキシ、チオ又は−ＮＨ−であり、Ｘ’は−ＮＨ−又はオキシであり、Ｘ''はオキシ又は−ＮＨ−であり、ｎは１〜６である）
【０１１５】
【化１４】
2010533312.tif 000015
【０１１６】
【化１５】
2010533312.tif 000016
【０１１７】
構造（VIII）及び（ＩＸ）において、Ｂは、ペンダントリン酸基又はアダマンチル基を有しない１又は２個以上のエチレン不飽和重合性モノマーから誘導された反復単位を表わす。反復単位Ｂを提供するのに、スチレン系モノマー、（メタ）アクリルアミド、（メタ）アクリル酸又はそれらのエステル、（メタ）アクリロニトリル、酢酸ビニル、無水マレイン酸、Ｎ−置換マレイミド、又はこれらの混合物などの様々なモノマーを使用できる。
【０１１８】
Ｂにより表わされる反復単位はスチレン、Ｎ−フェニルマレイミド、メタクリル酸、（メタ）アクリロニトリルもしくはメタクリル酸メチル又はこれらのモノマーの２種もしくは３種以上の混合物から誘導される。
【０１１９】
幾つかの実施態様において、第１のポリマーバインダーは、上記の構造（VIII）により表わすことができ、その場合に、ｘは５〜３０質量％（より典型的には５〜２０質量％）であり、Ｂは、
ａ）スチレン、Ｎ−フェニルマレイミド、メタクリル酸及びメタクリル酸メチルのうちの１種又は２種以上から誘導された反復単位、ただし、これらの反復単位は、耐溶剤性ポリマー中の全反復単位の０〜７０質量％（典型的には１０〜５０質量％）を構成する；及び
ｂ）アクリロニトリルもしくはメタクリロニトリルの１種以上又はこれらの混合物から誘導された反復単位、ただし、これらの反復単位は耐溶剤性ポリマー中の全反復単位の２０〜９５質量％（典型的には２０〜６０質量％）を構成する；
を表わす。
【０１２０】
さらに他の有用な第１のポリマーバインダーは、主鎖と、その主鎖に結合した下記の構造のＱ基とを含む。
【０１２１】
【化１６】
2010533312.tif 000017
【０１２２】
この式において、Ｌ1 、Ｌ2 及びＬ3 は独立に連結基を表わし、Ｔ1 、Ｔ2 及びＴ3 は独立に末端基を表わし、ａ、ｂ及びｃは独立に０又は１である。
【０１２３】
より具体的には、Ｌ1 、Ｌ2 及びＬ3 の各々は、独立に、置換もしくは非置換の炭素原子数１〜４のアルキレン基（例えばメチレン基、１，２−エチレン基、１，１−エチレン基、ｎ−プロピレン基、ｉｓｏ−プロピレン基、ｔ−ブチレン基及びｎ−ブチレン基など）、環式環中に５〜７個の炭素原子を有する置換シクロアルキレン（例えばシクロペンチレン及び１，４−シクロヘキシレンなど）、芳香環中に６〜１０個の炭素原子を有する置換もしくは非置換アリーレン（例えば１，４−フェニレン基、ナフチレン基、２−メチル−１，４−フェニレン基及び４−クロロ−１，３−フェニレン基など）、又は環式環中に５〜１０個の炭素原子と１もしくは２個以上のヘテロ原子を有する置換もしくは非置換の、芳香族もしくは非芳香族の２価の複素環式基（例えばピリジレン基、ピラジレン基、ピリミジレン基又はチアゾリレン基）、あるいはこれらの２価の連結基のうちの２もしくは３以上の任意の組み合わせである。あるいは、Ｌ2 とＬ3 とが一緒になって、炭素環式又は複素環式構造を形成するのに必要な原子群を表わしていてもよい。例えば、Ｌ1 は炭素−水素単結合又はメチレン、エチレンもしくはフェニレン基であり、Ｌ2 及びＬ3 は独立に水素、メチル、エチル、２−ヒドロキシエチル、又は環状の−（ＣＨ2）2Ｏ（ＣＨ2ＣＨ2）−基である。
【０１２４】
Ｔ1 、Ｔ2 及びＴ3 は独立に末端基、例えば水素、又は置換もしくは非置換の炭素原子数１〜１０のアルキル基（例えばメチル基、エチル基、ｉｓｏ−プロピル基、ｔ−ブチル基、ｎ−ヘキシル基、メトキシメチル基、フェニルメチル基、ヒドロキシエチル基及びクロロエチル基など）、置換もしくは非置換の炭素原子数２〜１０のアルケニル基（例えばエテニル基及びヘキセニル基など）、置換もしくは非置換アルキニル基（例えばエチニル基及びオクチニル基など）、環式環中に５〜７個の炭素原子を有する置換もしくは非置換シクロアルキル基（例えばシクロペンチル基、シクロヘキシル基及びシクロヘプチル基など）、環中に炭素原子と１もしくは２個以上のヘテロ原子を有する置換もしくは非置換複素環式基（例えばピリジル基、ピラジル基、ピリミジル基、チアゾリル基及びインドリル基など）、及び芳香環中に６〜１０個の炭素原子を有する置換もしくは非置換アリール基（例えばフェニル基、ナフチル基、３−メトキシフェニル基、ベンジル基及び４−ブロモフェニル基）などである。あるいは、Ｔ2 とＴ3 とが一緒になって、環式構造を形成するのに必要な原子群を表わし、当該環式構造は縮合環を含んでもよい。さらに、「ａ」が０である場合には、Ｔ3 は水素ではない。
【０１２５】
幾つかの実施態様において、構造Ｑの基はポリマー主鎖中のα−炭素原子に直接結合していてもよく、当該α−炭素原子に電子吸引性基も結合している。他の実施態様において、構造Ｑの基は、連結基を介してポリマー主鎖に間接的に結合している。
【０１２６】
これらの第１のポリマーバインダーは、米国特許出願第2005/0037280号明細書（Loccufierら）に記載されているような、ポリマー前駆体中のα−水素と、アルデヒド基を含む第１の化合物及びアミン基を含む第２の化合物との反応により調製できる。
【０１２７】
第１のポリマーバインダーは、下記の構造（Ｘ）：
【０１２８】
【化１７】
2010533312.tif 000018
【０１２９】
によっても表わすことができる。ここで、Ａは、同じ又は異なるＱ基を含む１又は２個以上のエチレン不飽和重合性モノマーから誘導された反復単位を表わし、Ｂは、Ｑ基を含まない１又は２個以上のエチレン不飽和重合性モノマーから誘導された反復単位を表わす。
【０１３０】
より具体的には、構造Ｘ中のＡ反復単位は、下記の構造（Ｘａ）又は（Ｘｂ）：
【０１３１】
【化１８】
2010533312.tif 000019
【０１３２】
により表わすことができる。ここで、Ｒ14及びＲ16は、独立に、水素、又はハロ基、置換もしくは非置換の炭素原子数１〜７のアルキル基（例えばメチル、エチル、ｎ−プロピル、ｉｓｏ−プロピル又はベンジル）、もしくは置換もしくは非置換フェニル基である。例えば、Ｒ14及びＲ16は、独立に、水素又はメチルもしくはハロ基であり、好ましくはＲ14及びＲ16は、独立に、水素もしくはメチル基である。
【０１３３】
構造Ｘａ中のＲ15は、シアノ、ニトロ、炭素環式環中に６〜１０個の炭素原子を有する置換もしくは非置換アリール基、複素芳香環中に５〜１０個の炭素、硫黄、酸素又は窒素原子を有する置換もしくは非置換ヘテロアリール基、−Ｃ（＝Ｏ）ＯＲ20基、及び−Ｃ（＝Ｏ）Ｒ20基［Ｒ20は、水素、又は置換もしくは非置換の炭素原子数１〜４のアルキル基（例えばメチル、エチル、ｎ−プロピル、ｔ−ブチルなど）、置換もしくは非置換のシクロアルキル基（例えば置換もしくは非置換のシクロヘキシルなど）、又は置換もしくは非置換のアリール基（例えば置換もしくは非置換フェニルなど）である］などの、先に定義したような電子吸引性基であるが、これらに限定されない。シアノ、ニトロ、−Ｃ（＝Ｏ）ＯＲ20、及び−Ｃ（＝Ｏ）Ｒ20基が有用であり、シアノ、−Ｃ（＝Ｏ）ＣＨ3 、及び−Ｃ（＝Ｏ）ＯＣＨ3 基がより有用である。
【０１３４】
構造（Ｘｂ）中のＲ17及びＲ18は、独立に、水素、もしくは置換もしくは非置換の炭素原子数１〜６のアルキル基（例えばメチル、エチル、ｎ−プロピル、ｔ−ブチル、ｎ−ヘキシルなど）、置換もしくは非置換の炭素原子数５もしくは６のシクロアルキル基（例えばシクロヘキシルなど）、置換もしくは非置換の炭素原子数６〜１０のアリール基（例えばフェニル、４−メチルフェニル及びナフチルなど）、又は−（Ｃ＝Ｏ）Ｒ19であり、ここで、Ｒ19は置換もしくは非置換アルキル基（Ｒ17及びＲ18についての定義と同様）、置換もしくは非置換の炭素原子数２〜８のアルケニル基（例えばエテニル及び１，２−プロペニルなど）、置換もしくは非置換シクロアルキル基（Ｒ17及びＲ18についての定義と同様）、又は置換もしくは非置換アリール基（Ｒ17及びＲ18についての定義と同様）である。好ましくは、Ｒ17及びＲ18は、独立に、水素、又は置換もしくは非置換のアルキル、シクロアルキルアリール、もしくは先に定義した−Ｃ（＝Ｏ）Ｒ19基であり、ここで、Ｒ19は、炭素原子数１〜４のアルキルである。
【０１３５】
構造（Ｘｂ）において、Ｙは直接結合又は２価の連結基である。有用な２価の連結基としては、オキシ基、チオ基、−ＮＲ21−基、置換もしくは非置換アルキレン基、置換もしくは非置換フェニレン基、置換もしくは非置換ヘテロシクリレン基、−Ｃ（＝Ｏ）−基及び−Ｃ（＝Ｏ）Ｏ−基、又はこれらの組み合わせが挙げられるが、これらに限定されない。ここで、Ｒ21は、水素、又はＲ17及びＲ18について先に定義したとおりの、置換もしくは非置換アルキル基、置換もしくは非置換シクロアルキル基、又は置換もしくは非置換アリール基である。例えば、Ｙは、直接結合、又はオキシ基、−Ｃ（＝Ｏ）Ｏ−基、−Ｃ（＝Ｏ）ＯＣＨ2ＣＨ2Ｏ−基、もしくは−Ｃ（＝Ｏ）ＣＨ2ＣＨ2ＯＣ（＝Ｏ）ＣＨ2−基である。
【０１３６】
構造（Ｘ）において、全反復単位を基準として、ｘは１〜７０モル％であり、ｙは３０〜９９モル％である。より典型的には、全反復単位を基準として、ｘは５〜５０モル％であり、ｙは５０〜９５モル％である。
【０１３７】
構造（Ｘ）においても、Ｂは、様々なエチレン不飽和重合性モノマーから誘導された反復単位を表すことができる。特に有用な反復単位は、１種又は２種以上のＮ−置換マレイミド類、Ｎ−置換（メタ）アクリルアミド類、非置換（メタ）アクリルアミド類、（メタ）アクリロニトリル類、又は酸性基を有するビニルモノマーから、より好ましくは１種又は２種以上のＮ−フェニルマレイミド類、Ｎ−シクロヘキシルマレイミド類、Ｎ−ベンジルマレイミド類、Ｎ−（４−カルボキシフェニル）マレイミド類、（メタ）アクリル酸、ビニル安息香酸、（メタ）アクリルアミド類、及び（メタ）アクリロニトリル類から誘導される。これらのモノマーの幾つかは、共重合して多くのタイプのＢ反復単位を提供することができる。Ｂ反復単位の特に有用な組み合わせとしては、メタクリル酸、メタクリルアミド、及びＮ−フェニルマレイミドのうちの２種又は３種以上から誘導されたものが挙げられる。
【０１３８】
第１のポリマーバインダーは、内層中の主たるポリマー材料である。すなわち、第１のポリマーバインダーは、内層中の全ポリマー材料の５０％超かつ１００％以下（乾燥質量）を構成する。しかしながら、内層は、１種又は２種以上の一次のさらなるポリマー材料を、それらの一次のさらなるポリマー材料が内層の耐薬品性及び溶解性に悪影響を及ぼさないことを条件として、含んでもよい。
【０１３９】
有用な一次のさらなるポリマー材料としては、Ｎ−フェニルマレイミドから誘導された反復単位を１〜３０モル％と、メタクリルアミドから誘導された反復単位を１〜３０モル％と、アクリロニトリルから誘導された反復単位を２０〜７５モル％と、構造（ＸＩ）：
【０１４０】
【化１９】
2010533312.tif 000020
【０１４１】
（式中、Ｒ22はＯＨ、ＣＯＯＨ又はＳＯ2ＮＨ2であり、Ｒ23はＨ又はメチルである）
を有する１種又は２種以上のモノマーから誘導された反復単位を２０〜７５モル％と、任意選択的に、構造（XII）：
【０１４２】
【化２０】
2010533312.tif 000021
【０１４３】
（式中、Ｒ24はＯＨ、ＣＯＯＨ又はＳＯ2ＮＨ2であり、Ｒ25はＨ又はメチルである）
を有する１種又は２種以上のモノマーから誘導された反復単位を１〜３０モル％、３〜２０モル％とを含むコポリマーが挙げられる。
【０１４４】
内層は、活性化メチロール及び／又は活性化アルキル化メチロール基を有する樹脂である１種又は２種以上の第２のさらなるポリマー材料を含んでもよい。内層中のこれらの「二次のさらなるポリマー材料」は、外層中に使用される「第２のポリマーバインダー」と混同されるべきでない。
【０１４５】
二次のさらなるポリマー材料としては、例えば、レゾール樹脂及びそれらのアルキル化類似体、メチロールメラミン樹脂及びそれらのアルキル化類似体（例えばメラミン−ホルムアルデヒド樹脂）、メチロールグリコールウリル樹脂及びアルキル化類似体（例えばグリコールウリル−ホルムアルデヒド樹脂）、チオウレア−ホルムアルデヒド樹脂、グアナミン−ホルムアルデヒド樹脂、ならびにベンゾグアナミン−ホルムアルデヒド樹脂が挙げられる。市販のメラミン−ホルムアルデヒド樹脂及びグルコールウリル−ホルムアルデヒド樹脂としては、例えば、CYMEL（登録商標）樹脂（Dyno Cyanamid）とNIKALAC（登録商標）樹脂（Sanwa Chemical）が挙げられる。
【０１４６】
活性化メチロール及び／又は活性化アルキル化メチロール基を有する上記の樹脂は、好ましくは、レゾール樹脂又はレゾール樹脂の混合物である。レゾール樹脂は当業者にはよく知られている。それらは、過剰のフェノールを用いて、塩基性条件下、フェノール類とアルデヒド類との反応により調製される。市販のレゾール樹脂としては、例えば、GP649D99レゾール（Georgia Pacific）とBKS-5928レゾール樹脂（Union Carbide）が挙げられる。
【０１４７】
有用な二次のさらなるポリマー材料としては、Ｎ−フェニルマレイミドから誘導された反復単位を２５〜７５モル％と、メタクリルアミドから誘導された反復単位を１０〜５０モル％と、メタクリル酸から誘導された反復単位を５〜３０モル％とを含むコポリマーも挙げられる。これらの二次のさらなるコポリマーは、米国特許第6,294,311号及び第6,528,228号明細書（上記）に開示されている。
【０１４８】
従って、第１のポリマーバインダーは、カルボキシ基を含む（メタ）アクリル樹脂、マレイン酸化ウッドロジン、ポリビニルアセタール、スチレン−無水マレイン酸コポリマー、（メタ）アクリルアミドポリマー、（メタ）アクリロニトリルポリマー、Ｎ−置換環状イミドから誘導されたポリマー、ペンダント環状尿素基を有するポリマー、またはＮ−アルコキシアルキルメタクリルアミドから誘導されたポリマーであることができる。
【０１４９】
内層において有用な第１のポリマーバインダー並びに一次及び二次のさらなるポリマー材料は、当業者に周知である方法、例えばMacromolecules, Vol.2, 2nd Ed., H.G. Elias, Plenum, New York, 1984の第２０及び２１章に記載されている方法、例えば遊離基重合法などにより調製できる。有用な遊離基開始剤は、例えば過酸化ベンゾイルなどの過酸化物、例えばクミルヒドロペルオキシドなどのヒドロペルオキシド類、及び例えば２，２’−アゾビス（イソブチロニトリル）（ＡＩＢＮ）などのアゾ化合物である。適切な反応溶剤としては、反応物に対して不活性であり、もしそうでなくても反応に悪影響を及ぼさない液体が挙げられる。
【０１５０】
ほとんど実施態様において、内層は、６００〜１２００ｎｍ、典型的には７００〜１２００ｎｍの輻射線を吸収し、最低吸収波長が３００〜６００ｎｍである赤外線吸収性化合物（「ＩＲ」吸収性化合物）をさらに含む。有用な輻射線吸収性化合物の例は先に記載した。ほとんどの実施態様において、赤外線吸収性化合物は内層中にのみ存在する。
【０１５１】
赤外線吸収性化合物は、多層画像形成性要素中に、当該要素の全乾燥質量を基準にして、少なくとも０．５％かつ３０％以下、典型的には３〜２５％の量で存在することができる。当業者は、与えられた化合物の特定量を、容易に決定できるであろう。
【０１５２】
内層は、界面活性剤、分散助剤、湿潤剤、殺生物剤、増粘剤、乾燥剤、消泡剤、保存剤、酸化防止剤、及び着色剤などの他の成分を含有してもよい。
【０１５３】
内層は、一般的に、０．５〜２．５ｇ／ｍ2、典型的には１〜２ｇ／ｍ2の乾燥コーティング被覆量を有する。上記の第１のポリマーバインダーは、一般的に、全乾燥層質量を基準として、少なくとも５０質量％、典型的には６０〜９０質量％を構成し、この量は、他にどのようなポリマー及び化学成分が存在するかに応じて変わりうる。いかなる一次及び二次のさらなるポリマー材料（例えば上記のノボラック、レゾール、又はコポリマー）も、内層の全乾燥質量を基準として、５〜４５質量％の量で存在することができる。
【０１５４】
画像形成性要素の外層は内層の上に配置され、ほとんどの実施態様では、外層と内層の間に中間層は存在しない。外層は、上記の第１のポリマーバインダーと異なる第２のポリマー材料を含む。この第２のポリマーバインダーは、先に定義したとおりの一次ポリマーバインダーのうちの１種または２種以上を含む。外層は、赤外線吸収性化合物を実質的に含有しない。このことは、これらの化合物のいずれも意図的に外層に組み込まれておらず、わずかな量が他の層から外層に拡散することを意味する。
【０１５５】
１種または２種以上の第２のポリマーバインダーは、外層中に、外層の全乾燥質量を基準として、１５〜１００質量％、典型的には７０〜９８質量％の乾燥被覆量で存在する。
【０１５６】
外層は着色剤を含んでもよい。有用な着色剤は、例えば米国特許第6,294,311号（上記）に記載されており、トリアリールメタン染料、例えばエチルバイオレット、クリスタルバイオレット、マラカイトグリーン、ブリリアントグリーン、ビクトリアブルーＢ、ビクトリアブルーＲ及びビクトリアピュアブルーＢＯなどが挙げられる。これらの化合物は、現像された画像形成性要素において非露光領域と露光領域との違いを際立たせるコントラスト染料として機能することができる。
【０１５７】
また外層は、必要に応じて、コントラスト染料、プリントアウト染料、コーティング界面活性剤、分散助剤、湿潤剤、殺生物剤、増粘剤、乾燥剤、消泡剤、保存剤及び酸化防止剤を含有していてもよい。
【０１５８】
外層は、一般的に、０．２〜２ｇ／ｍ2、典型的には０．４〜１．５ｇ／ｍ2の乾燥コーティング被覆量を有する。
【０１５９】
内層と外層との間に、それら内層及び外層に接する別個の層があってもよい。この別個の層は、輻射線吸収性化合物の内層から外層への移行を最低限に抑えるためのバリヤーとして機能することができる。この別個の「バリヤー」層は、一般的に、アルカリ性現像液に可溶性である第３のポリマー材料を含んで成る。この第３のポリマーバインダーが、内層中の第１のポリマーバインダー（１種又は複数種）と異なる場合には、内層の第１のポリマーバインダーが不溶性である少なくとも１種の有機溶剤に、当該第３のポリマーバインダーが可溶であることが好ましい。有用な第３のポリマーバインダーはポリ（ビニルアルコール）である。一般的に、このバリヤー層は、内層の１／５未満の厚さのものであるべきであり、典型的には内層の１／１０未満の厚さのものであるべきである。
【０１６０】
あるいは、内層と外層の間に、赤外線吸収性化合物を含む別個の層があってもよく、赤外線吸収性化合物は内層中にも存在してよく、別個の層中にのみ存在していてもよい。
【０１６１】
多層画像形成性要素の製造
多層画像形成性要素は、通常のコーティング法又は積層法を使用して、親水性基材（及びその上に配置された任意の他の親水性層）の表面の上に内層配合物を適用し、次に、その内層上に外層配合物を適用することによって製造できる。内層配合物と外層配合物が混合するのを避けることが重要である。
【０１６２】
例えば、多層画像形成性要素は、
第１のポリマーバインダー及び輻射線吸収性化合物を含む内層配合物と、
第２のポリマーバインダーを含むインク受容性外層であって、第２のポリマーバインダーが、
（１）第１のポリマーバインダーとは異なり、（２）画像形成用輻射線への暴露によってアルカリ性現像液に可溶性であり、及び（３）ポリ（ビニルフェノール）もしくはその誘導体であるかまたは構造（Ｉ）により表される反復単位を含むフェノール系ポリマーである、インク受容性外層、
とを使用して製造できる。
【０１６３】
内層と外層は、所望の成分を適切なコーティング溶剤に分散又は溶解させ、得られた配合物を、適切な装置及び方法、例えばスピンコーティング、ナイフコーティング、グラビアコーティング、ダイコーティング、スロットコーティング、バーコーティング、ワイヤロッドコーティング、ローラーコーティング又は押出ホッパーコーティングを使用して、基材に逐次的又は同時に適用できる。これらの配合物は、適切な支持体（例えば機上印刷シリンダー）上に吹き付けることによって適用することもできる。
【０１６４】
内層及び外層の両方をコートするのに使用される溶剤の選択は、上記配合物中の第１及び第２のポリマーバインダー、他のポリマー材料、及び他の成分の性質に依存する。内層配合物と外層配合物が混合することを防止するため、又は外層配合物を適用するときに内層が溶解するのを防止するために、外層配合物は、内層の第１ポリマーバインダー（１種又は複数種）が不溶である溶剤からコートされるべきである。
【０１６５】
一般的に、内層配合物は、メチルエチルケトン（ＭＥＫ）、１−メトキシ−２−プロピルアセテート（ＰＭＡ）、γ−ブチロラクトン（ＢＬＯ）及び水の混合物、ＭＥＫ、ＢＬＯ、水及び１−メトキシプロパン−２−オール（Ｄｏｗａｎｏｌ（登録商標）ＰＭ又はＰＧＭＥとしても知られている）の混合物、ジエチルケトン（ＤＥＫ）、水、乳酸メチル及びＢＬＯの混合物、ＤＥＫ、水及び乳酸メチルの混合物、又は乳酸メチル、メタノール及びジオキソランの混合物からコートされる。
【０１６６】
外層配合物は、内層を溶解しない溶剤又は溶剤混合物からコートすることができる。この目的に応じた典型的な溶剤としては、ブチルアセテート、ｉｓｏ−ブチルアセテート、メチルｉｓｏ−ブチルケトン、ＤＥＫ、１−メトキシ−２−プロピルアセテート（ＰＭＡ）、ｉｓｏ−プロピルアルコール、ＰＧＭＡ及びこれらの混合物が挙げられるが、これらに限定されない。特に有用なものは、ＤＥＫとＰＭＡの混合物、又はＤＥＫとＰＭＡとイソプロピルアルコールの混合物である。
【０１６７】
あるいは、内層と外層は、押出コーティング法により、それぞれの層の組成物の溶融混合物から適用することができる。典型的には、かかる溶融混合物は、揮発性有機溶剤を含有しない。
【０１６８】
上記の各種の層配合物の適用の間に、他の配合物をコーティングする前に溶剤（１種又は複数種）を除去するために、中間乾燥工程を用いることができる。乾燥工程は、各種の層の混合を防止するのにも役立つ。
【０１６９】
上記の層を乾燥後、上記の要素を、乾燥された層からの水分の除去を妨げる条件下、４０〜９０℃での少なくとも４時間（例えば少なくとも２０時間）の熱処理によりさらに「状態調整」してもよい。例えば、熱処理は、５０〜７０℃で少なくとも２４時間行われる。熱処理中に、画像形成性要素を、前駆体から水分が除去されるのを妨げる有効なバリヤーを提供する水不透過性シート材料で包むか当該水不透過性シート材料で覆うか、あるいは、画像形成性要素の熱処理は、相対湿度が少なくとも２５％に調節された環境中で行われる。さらに、画像形成性要素の縁部を水不透過性シート材料で封止することができ、この場合、水不透過性シート材料はポリマーフィルム又は金属箔であり、ポリマーフィルム又は金属箔は、画像形成性要素の縁部を封止する。
【０１７０】
実施態様によっては、この熱処理は、少なくとも１００個の画像形成性要素を含む積層体で行うことができ、あるいは、画像形成性要素が箔状またはウェブ状である場合に行うことができる。
【０１７１】
本発明の多層画像形成性要素の代表的な製造方法を下記実施例１〜６に示す。
【０１７２】
画像形成及び現像
単層及び多層の画像形成性要素は、任意の有用な形態をとることができ、限定されないが、印刷版前駆体、印刷シリンダー、印刷スリ−ブ（中実または中空コア）及び印刷テープ（可撓性印刷ウエブを含む）がある。例えば、画像形成性部材は、平版印刷版を提供するのに有用な印刷版前駆体である。
【０１７３】
印刷版前駆体は、必要な１または２以上の画像形成性層が適切な基材の上に配置された任意の大きさと形状（例えば正方形又は長方形）を有するものであることができる。印刷シリンダー及びスリ−ブは、円筒形の、基材及び少なくとも１つの画像形成性層を有する輪転印刷部材として知られている。中空又は中実の金属コアを、印刷スリーブ用の基材として使用できる。
【０１７４】
使用の際、単層及び多層の画像形成性要素は、例えば３００〜１４００ｎｍの波長で、当該要素中の輻射線吸収性化合物に依存して、紫外線（ＵＶ）、可視光または赤外線などの輻射線の適切な供給原に暴露される。幾つかの実施態様において、画像形成は６００〜１５００ｎｍ、典型的には７００〜１２００ｎｍの波長の赤外線レーザーを使用して実施できる。画像形成性部材を暴露するのに使用されるレーザーは、ダイオードレーザー装置が信頼性が高くかつ低メンテナンスであるので、通常、ダイオードレーザーであるが、他のレーザー、例えばガスレーザーまたは固体レーザーも使用できる。レーザーで画像形成する場合の出力、強度及び暴露時間の組合せは、当業者には容易に分かるであろう。現在のところ、市販されているイメージセッターに使用されている高性能のレーザーまたはレーザーダイオードは、８００〜８５０ｎｍまたは１０４０〜１１２０ｎｍの波長の赤外線を放出する。
【０１７５】
画像形成装置は、単独でプレートセッターとして機能することができるか、あるいは、画像形成装置を平版印刷機中に直接組み込むことができる。後者の場合、画像を形成させた直後に印刷を開始できるので、印刷機のセットアップ時間をかなり短縮することができる。画像形成装置は、フラットベッド記録計（flatbed recorder）、またはドラムの内部もしくは外部の円筒形表面に取り付けられた画像形成性部材を備えたドラム記録計として製造できる。有用な画像形成装置の例は、Eastman Kodak Company（カナダ国ブリティッシュコロンビア州バーナビー）から入手可能なCreo Trendsetter（登録商標）イメージセッターのモデルとして入手可能であり、これらのモデルは波長が８３０ｎｍの近赤外線を放出するレーザーダイオードを備えている。他の適切な画像形成源としては、波長１０６４ｎｍで作動するCrescent 42Tプレートセッター及びScreen PlateRite 4300シリーズもしくは8600シリーズのプレートセッター（米国イリノイ州シカゴ所在のScreenから入手可能）が挙げられる。さらなる有用な輻射線源としては、印刷版シリンダーに要素が付着している間にその要素に画像を形成させるために使用できる直接画像形成印刷機（direct imaging press）が挙げられる。適切な直接画像形成印刷機の例としては、Heidelberg SM74-DI印刷機（米国オハイオ州デイトン所在のHeidelbergから入手可能）が挙げられる。
【０１７６】
画像形成速度は、５０〜１５００mJ/cm2、典型的には７５〜４００mJ/cm2の範囲内であることができる。
【０１７７】
レーザー画像形成が本発明の実施に有用であるが、画像形成は、熱エネルギーを像様方式で供給する任意の他の方法で画像形成をもたらすことができる。例えば米国特許第5,488,025号明細書（Martinら)に記載されているような「熱印刷法（thermal printing）」として知られている方法で熱抵抗ヘッド（サーマルプリントヘッド）を使用して画像形成を達成できる。サーマルプリントヘッドは市販されている（例えば、Fujitsuサーマルヘッド FTP-040 MCS001及びTDKサーマルヘッドF415 HH7-1089として）。
【０１７８】
画像形成のために、一般的に、直接画像形成法が使用される。画像信号は、コンピューターにビットマップデータファイルとして記憶される。かかるファイルを生成させるために、ラスタ画像プロセッサー（ＲＩＰ）または他の適切な手段を使用できる。ビットマップは、スクリーン周波数及び角度に加えて色の色相を規定するように構成される。
【０１７９】
画像形成性要素の画像形成によって、画像形成（露光）領域及び非画像形成（非露光）領域の潜像を含む画像形成された要素が生じる。この画像形成された要素を、適切な低ｐＨ現像液で現像すると、外層の露光領域とその下方の下層（内層を含む）部分が除去されて、基材の親水性表面が露出する。この場合、かかる画像形成性要素は「ポジ型」（例えば、「ポジ型」の平版印刷版前駆体）である。親水性表面の露出（または画像形成）領域はインクをはじき、外層の非露光（または非画像形成）領域はインクを受容する。
【０１８０】
現像は、画像形成性層の画像形成（露光）領域を除去するのに十分な時間であるが、非露光領域を除去するほど長くない時間実施する。画像形成性層中に使用される一次ポリマーバインダーの性質のために、露光領域の除去は現像中に容易に起こるが、画像形成性層の除去された部分は低ｐＨ現像液に易溶解性であり、そのため、現像液中のスラッジまたは残渣が低減される。
【０１８１】
画像形成された要素は、一般的に、下記の低ｐＨ現像液を使用して、従来の処理条件を使用して現像される。これらの現像液は、一般的に、ｐＨが１１以下、典型的には７〜１１、または７〜１０である。
【０１８２】
本発明において使用されるこれらの低ｐＨ現像液は、一般的に、水及び水と混和性の１種または２種以上の有機溶剤を含む単相溶液である。有用な有機溶剤は、フェノールとエチレンオキシド及びプロピレンオキシドとの反応生成物［例えば、エチレングリコールフェニルエーテル（フェノキシエタノール）］；ベンジルアルコール；６個以下の炭素原子を有する酸とのエチレングリコールのエステル及び６個以下の炭素原子を有する酸とのプロピレングリコールのエステル；ならびにエチレングリコール、ジエチレングリコール及びプロピレングリコールのエーテル類（６個以下の炭素原子を有するアルキル基を有する）、例えば２−エチルエタノール及び２−ブトキシエタノールである。１種または２種以上のこれら有機溶剤が、一般的に、現像液の全質量を基準として０．５〜１５％の量で存在する。現像液は、典型的には、ベンジルアルコール、２−フェノキシエタノール、またはこれらの両方を含む。
【０１８３】
本発明において有用な代表的な低ｐＨ現像液としては、ＮＤ−１ディベロッパー、９５５ディベロッパー、９５６ディベロッパー、９８９ディベロッパー及び９８０ディベロッパー（全てEastman Kodak Companyから入手可能）、ＨＤＮ−１ディベロッパー（から入手可能）、並びにＥＮ  ２３２ディベロッパー（Agfaから入手可能）が挙げられるが、これらに限定されない。これらの低ｐＨ現像液は、所望の利点をもたらすように画像形成性層において独特なポリマーバインダーと組み合わせて本発明の方法において都合良く使用できる。
【０１８４】
一般的に、低ｐＨ現像液は、その現像液を含むアプリケーターで、外層をこするかまたは拭くことによって、画像形成された要素に適用される。あるいは、画像形成された要素に現像液をブラシで塗ることができ、または現像液を、露光領域を除去するのに十分な力で外層にスプレーすることによって適用することもできる。さらに、画像形成された要素を現像液中に浸漬してもよい。いずれの場合も、現像画像が生成し、特に平版印刷版に生成する。
【０１８５】
現像に続いて、その画像形成された要素を水ですすぎ、次いで適切な方法で乾燥することができる。その乾燥された要素は、通常のガム引き溶液（好ましくはアラビアゴム）で処理してもよい。
【０１８６】
画像形成され現像された要素は、得られた画像形成された要素のランレングスを増大するために実施できるポストベーキング工程でベーキングしてもよい。ベーキングは、例えば、２２０℃〜２４０℃にて７〜１０分間、または１２０℃にて３０分間実施できる。
【０１８７】
印刷のために、平版印刷インクと湿し水を、画像形成された要素の印刷面に適用できる。最外層の非露光領域がインクを取り込み、画像形成及び現像プロセスにより露出した基材の親水性表面が湿し水を取り込む。次に、インクは、適切な受容材料（例えば、布地、紙、金属、ガラスまたはプラスチック）に転写され、これら材料上に望ましい刷り上がりの画像をもたらす。必要に応じて、中間の「ブランケット」ローラーを使用して、インクを、画像形成された部材から受容材料に転写することができる。画像形成された部材は、刷りの間、必要に応じて、従来の洗浄手段と化学薬剤を使用して洗浄できる。
【０１８８】
下記実施例は、本発明の実施を例示するため提供するものであるが、決して本発明を限定することを意図したものではない。
【実施例】
【０１８９】
実施例で使用した成分及び材料並びに分析法は以下のとおりである。特に断らない限り、使用した成分はAldrich Chemical Co.（ウィスコンシン州ミルウォーキー）などの幾つかの供給元から得られる。
ＢＬＯはγ−ブチロラクトンである。
Ｂｙｋ（登録商標）３０７は、２５質量％キシレン／メトキシプロピルアセテート溶液中の、BYK Chemie（コネチカット州ウォリングフォード所在）から入手可能なポリエトキシル化ジメチルポリシロキサンコポリマーである。
コポリマーＡは、Ｎ−フェニルマレイミド、メタクリルアミド、メタクリル酸及びＮ−（２−メタクリロイルオキシエチル）エチレンウレア（Degussa製）から誘導された反復単位（モノマーモル％比３７：２０：１４：２９）を有し、５２の酸価を有するコポリマーを表す。
コポリマーＢは、１００ｇのメトキシエタノール中に溶解した２０ｇのコポリマーＡを、０．１９ｇの水酸化ナトリウム及び３．５３ｇのＩＲ染料Ａ（下記）と攪拌し、４時間後に１リットルの水中に析出させ、濾過し、生成物を４０℃で２４時間乾燥させることにより得た生成物である。
コポリマーＣは、AZ Electronics（ドイツ国）から入手した、Ｎ−フェニルマレイミド、メタクリルアミド及びメタクリル酸から誘導された反復単位（モル％比４１．５：３７．５：２１）を有するコポリマーである。
クリスタルバイオレットは、C.I. 42555、ベーシックバイオレット３、λmax＝５８８ｎｍである。
Ｄ１１はトリアリールメタン染料（CAS 433334-91）を表す。
ＤＥＫはジエチルケトンを表す。
Ｄｏｗａｎｏｌ（登録商標）ＰＭは、Dow Chemical（ミシガン州ミッドランド）から入手したプロピレングリコールメチルエーテルである。これはＰＧＭＡとしても知られている。
Ｄｏｗａｎｏｌ（登録商標）ＰＭＡは１−メトキシ−２−プロピルアセテート（または「ＭＰＡ」）である。
エチルバイオレットは、C.I. 42600（CAS 2390-59-2、λmax＝５９６ｎｍ）で特定され、（ｐ−（ＣＨ3ＣＨ2）2ＮＣ6Ｈ4）3Ｃ+Ｃｌ-の式により表される。
ＩＲ染料Ａ（Trump）は、Eastman Kodak Company（ニューヨーク州ロチェスター）から入手可能であり、下記式により表される。
【０１９０】
【化２１】
2010533312.tif 000022
【０１９１】
ＬＢ７４４は、Hexion Specialty Chemicals (オハイオ州コロンバス)から入手したクレゾールノボラックを表す。
ＭＥＫはメチルエチルケトンを表す。
Ｎ１３は、Eastman Kodak（ニューヨーク州ロチェスター）から入手したＮ１３Ｐアセトン溶液を水中で析出させ、一晩乾燥させることにより得た乾燥樹脂を使用したｍ−クレゾールノボラックを表す。
ＰＡ３００は、ＰＣＡＳ（フランス国）から入手したピロガロール−アセトン縮合生成物を表す。
ＰＤ１４０（しばしばＰＤ  １４０Ａとしても知られている）は、Borden Chemical Co.（オハイオ州コロンバス）から入手したノボラック樹脂を表す。
ＰＤ４９４は、Borden Chemical Company（オハイオ州コロンバス）から入手可能な、ｍ−／ｐ−クレゾールとホルムアルデヒドから縮合したノボラック樹脂である。
Ｐ３０００は、ナフトキノンジアジドにより誘導体化された、ＰＣＡＳ（フランス国）から入手したピロガロール／アセトンノボラックを表す。
Ｐｒｏ−Ｊｅｔ  ８２５は、Avecia（英国）から入手可能なＩＲ染料である。
ＳＰ１０７７は、Schenectady Chemicals（ニューヨーク州スケネクタディ）から入手可能なオクチルフェノールノボラック樹脂である。
基材Ａは、電気的に砂目立てされ、陽極酸化処理され、ポリ（ビニルホスホン酸）処理にかけられた０．３ｍｍゲージのアルミニウムシートである。
９５６及び９８０ディベロッパーは、Eastman Kodak Company（コネチカット州ノーウオーク）から入手可能である。
６５６４ＬＢは、ｐ−クレゾール／フェノールとホルムアルデヒドから縮合した、Borden Chemical Companyから入手可能なノボラック樹脂である。
【０１９２】
合成例：
本発明にかかる一次ポリマーバインダーを以下のようにして調製した。
還流器を備えた５００ｍｌ三つ口丸底フラスコを恒温水槽中に配置した。５０ｍｌのＤｏｗａｎｏｌ（登録商標）ＰＭ中に溶解した１９．２２ｇのＬＢ７４４を含むこのフラスコに、３．２０ｇの水酸化ナトリウムペレットを加え、攪拌し、暗褐色溶液を得た。この溶液に、３．７８ｇのクロロ酢酸を加え、攪拌及び８５℃で加熱しながら反応を続けた。５時間後、溶液を放冷し、８．６１ｇの塩酸（３３％）を加え、攪拌を更に１０分間続けた。次に、溶液を１５０ｍｌの水中に注ぎ入れると、粘着性の沈殿物を得た。残りの液体をデカントして除去し、２５０ｍｌの水を加え、沈殿物を高速攪拌機により微粉末に粉砕した。粉末を沈殿させた後、得られたポリマーを濾過し、４０℃で２２時間乾燥させた。
【０１９３】
変性された樹脂の赤外スペクトルから、約１７３０にカルボニル結合の存在がはっきりと示された。このバンドは出発樹脂のスペクトルにはなかった。
【０１９４】
様々な一次ポリマーバインダーの変性を下記表Ｉに示す。
【０１９５】
【表１】
2010533312.tif 000023
【０１９６】
発明例１〜６：
本発明の多層画像形成性要素を以下のように作製した。
ＭＥＫ（４５質量％）とＰＭＡ（３５質量％）とＢＬＯ（１０質量％）と水（１０質量％）を含む溶剤混合物９０ｍｌ中にコポリマーＡ（５．０ｇ）及びＩＲ染料Ａ（０．７ｇ）を溶解させることにより内層配合物１を調製し、それを基材Ａ上にコーティングし、１３５℃で４５秒間乾燥させて、１．３５ｇ／ｍ2 の乾燥コーティング量を得た。
【０１９７】
ＭＥＫ（４５質量％）とＰＭＡ（３５質量％）とＢＬＯ（１０質量％）と水（１０質量％）を含む溶剤混合物９０ｍｌ中にコポリマーＢを溶解させることにより内層配合物２を調製し、それを基材Ａ上にコーティングし、１３５℃で４５秒間乾燥させて、１．３５ｇ／ｍ2 の乾燥コーティング量を得た。
【０１９８】
下記表ＩＩに示す一次ポリマーバインダー２．３８ｇとＢｙｋ（登録商標）３０７（０．０３ｇ）とエチルバイオレット（０．０３２ｇ）を４０ｇの溶剤混合物（ＤＥＫ：ＰＭＡ質量比９：１）中に溶解させることにより外層配合物を調製し、表ＩＩに示す乾燥した内層上にコーティングし、１３５℃で４５秒間乾燥させて、０．５５〜０．６５ｇ／ｍ2 の乾燥コーティング量を得た。
【０１９９】
得られた画像形成性要素のサンプルを、Creo Quantum（登録商標）800イメージセッター（６７〜１６１ｍＪ／ｃｍ2 ）により、９Ｗで、３０ｒｐｍおきに１５０ｒｐｍ〜３６０ｒｐｍのドラム速度で画像形成した。画像形成された要素を、Glunz and Jensenプロセッサーにより１２０ｃｍ／分で９８０ディベロッパーにより現像し、平版印刷版を得た。各画像形成された版の透明点（Clear Point）を表ＩＩに記載する。「透明点」とは、非画像形成領域においてクリーンなバックグラウンドを得るのに必要とした最低画像形成エネルギーを意味する。
【０２００】
９８０ディベロッパー溶解性を、３０ｍｌの当該現像液中で０．３ｇのポリマー樹脂を攪拌しながら溶解させることにより評価した。結果を下記表ＩＩに示す。
【０２０１】
発明例１〜６の各々の画像形成されていない要素のサンプルを２５０ｍＪ／ｃｍ2 ＵＶフラッド露光に暴露することによりＵＶ／白色光感度を試験した。同じ要素の他のサンプルを、ＵＶに露光せずに画像形成し処理した。ＵＶ露光した要素とＵＶ露光しなかった要素との間には画質に違いは見られなかった。
【０２０２】
【表２】
2010533312.tif 000024
【０２０３】
表ＩＩに示した結果は、外層中のノボラックポリマーバインダー中の酸性基（酸価は約１５〜約８０）の存在が、低ｐＨ現像能力を可能にすることを実証するものである。未変性ノボラックは低ｐＨ現像液中では現像できず、酸基が多すぎる場合に、不十分な画質がもたらされた。
【０２０４】
比較例１（下記）の結果も表ＩＩに示した。
【０２０５】
比較例１：
本発明の範囲外の多層画像形成性要素を以下のように作製した。
４．８ｇのＰＤ１４０Ａ、２．１ｇのＰ３０００、０．０３ｇのエチルバイオレット及び０．０４ｇのＢｙｋ（登録商標）３０７を１００ｍｌのジエチルケトン中に溶解させることにより外層用の配合物を調製した。この配合物を、基材Ａに適用された内層配合物に適用し、乾燥させて、コーティング量０．５６ｇ／ｍ2 の外層を得た。
【０２０６】
得られた画像形成性要素を、Creo Quantum（登録商標）800イメージセッター（６７〜１６１ｍＪ／ｃｍ2 ）を使用して、９Ｗで、３０ｒｐｍおきに１５０ｒｐｍ〜３６０ｒｐｍのドラム速度で、試験パターンを用いて画像形成した。得られた画像形成された要素を、９８０ディベロッパーにより３０秒間現像し、１０１ｍＪ／ｃｍ2 を超える露光量で優れた解像度及びクリーンなバックグラウンドを有する良好な画像を得た。
【０２０７】
９８０ディベロッパー中での上層樹脂成分ＰＤ１４０Ａ及びＰ３０００の溶解性を、当該現像液３０ｍｌ中に０．２ｇのＰＤ１４０Ａ及び０．１ｇのＰ３０００を溶解させることにより評価した。現像液中に不溶性残渣が確認された。このことから、多数の要素を画像形成し現像した後に、上層配合物はプロセッサー内でフィルターの目詰まり及び再堆積の問題を引き起こすことを示している。
【０２０８】
版を２５０ｍＪ／ｃｍ2 ＵＶフラッド露光に暴露することによって、画像形成性要素をＵＶ光感度について試験した。次に、要素を、ＵＶに露光せずに、版と同様に画像形成し処理した。激しい画像攻撃が観察され、不十分な画質の画像が得られた。
【０２０９】
比較例２：
本発明の範囲外の単層画像形成性要素を以下のように作製した。
画像形成性層配合物成分ＰＤ４９４（２５質量％）、６５６４ＬＢ（６５．５質量％）、クリスタルバイオレット（２質量％）、Ｐｒｏ−Ｊｅｔ  ８２５（０．５質量％）、ＩＲ染料Ａ（１質量％）及びＳＰ１０７７（６質量％）を、Ｄｏｗａｎｏｌ（登録商標）ＰＭ及びＭＥＫ中に溶解させて１０ｗ／ｗ％溶液を得た。この配合物を電気化学的に砂目立てされ、陽極酸化され、ポリ（ビニルホスホン酸）により処理されたアルミニウム基材上にコーティングし、１０５℃で６０秒間乾燥させて、１．５０ｇ／ｍ2 の乾燥コーティング量を得た。得られた画像形成性要素を５５℃で３日間状態調整（水５％を含む間紙及び防水包装を含む）した。
【０２１０】
実施例７〜８：
上記比較例２と同様に、本発明の単層画像形成性要素を作製した。唯一の違いは、画像形成性層に使用したポリマーバインダーが下記表IIIに示す一次ポリマーバインダーであったことである。
【０２１１】
【表３】
2010533312.tif 000025
【０２１２】
９５６ディベロッパー中でのポリマーバインダーの溶解性を、当該現像液３０ｍｌ中に０．３０ｇのポリマーバインダーを攪拌しながら溶解させることにより評価した。
【０２１３】
画像形成性要素を以下のように評価した。
耐溶剤性：各要素を、溶剤ペトロリウム／イソプロパノール９０％／１０％中に浸漬し、最長４分間まで３０秒間おきにパッドで拭いた。各要素を次に取り出し、水ですすいだ。溶剤による最初の目視可能な攻撃の時間を計測した。
【０２１４】
耐現像液性：画像形成されていない要素に最長２分間まで３０秒間おきに１滴の現像液を適用した。この間、要素及び現像液の両方を２５℃に保った。次に、要素を水ですすぎ、乾燥させ、光学濃度が約３０％減少するまでの時間を求めた。
【０２１５】
現像能：画像形成された要素（３５０ｍＪ／ｃｍ2 で全領域を画像形成）に最長２分間まで３０秒間おきに１滴の現像液を適用した。この間、要素及び現像液を２５℃に保った。次に、要素を水ですすぎ、乾燥させた。
【０２１６】
画像形成：要素を、Creo Quantum（登録商標）800イメージセッターにより、９Ｗで、１６１〜３５０ｍＪ／ｃｍ2 に対応するさまざまなドラム速度で、試験パターンを用いて画像形成した。画像形成された要素を、所定の滞留時間で２５℃の９５６ディベロッパー中に浸漬し、パッドで拭き、すすいだ。
【０２１７】
優れた要素を調べることによりドット再現性を評価した。１０μｍ、２０μｍ及び４０μｍの線とギャップから構成された５０％トーン値領域を目視評価することにより線形露光エネルギーを導き出した。これらの領域が同じ光学濃度（「視覚的融合（visual melting）」）を示したエネルギーを求めた。
【０２１８】
【表４】
2010533312.tif 000026
【０２１９】
実施例７及び８の結果は、一次ポリマーバインダー中に組み込まれた酸基が低ｐＨ現像液溶解性を可能にしたことを実証するものである。比較例２における未変性ノボラックポリマーバインダーを含む画像形成性層は、低ｐＨ現像液に不溶性であった。さらに、本発明において使用した一次ポリマーバインダーは、比較例２において使用した未変性ノボラックバインダーと比べて耐溶剤性の改善を示した。
【０２２０】
さらに、本発明の画像形成性要素は、ポジ型であり、画像形成前は低ｐＨ現像液に対する耐性を示し、画像形成後は望ましい溶解性を示した。得られた画像は良好な解像度を示した。
【国際調査報告】
2010533312.tif 000029
2010533312.tif 000030
2010533312.tif 000031